(57)【要約】  結着性に優れると共に、電気化学素子（例えば、二次電池）のレート特性およびサイクル特性を向上させ得る機能層を形成可能な電気化学素子用バインダー組成物を提供する。本発明の電気化学素子用バインダー組成物は、結着材および炭酸水素塩を含み、前記結着材が、カルボキシル基、ヒドロキシル基、シアノ基、アミノ基、エポキシ基、オキサゾリン基、イソシアネート基、およびスルホン酸基からなる群から選択される少なくとも１種の官能基を有する重合体である。【特許請求の範囲】
【請求項１】
結着材および炭酸水素塩を含み、
前記結着材が、カルボキシル基、ヒドロキシル基、シアノ基、アミノ基、エポキシ基、オキサゾリン基、イソシアネート基、およびスルホン酸基からなる群から選択される少なくとも１種の官能基を有する重合体である、電気化学素子用バインダー組成物。
【請求項２】
前記炭酸水素塩の含有量が、前記結着材に対して、５質量％以上８５質量％以下である、請求項１に記載の電気化学素子用バインダー組成物。
【請求項３】
前記結着材がカルボキシル基およびシアノ基の少なくともいずれかを含み、
前記結着材におけるカルボキシル基の含有量と前記結着材におけるシアノ基の含有量との和が、前記結着材１ｇ当たり０．１ｍｍｏｌ以上５０ｍｍｏｌ以下である、請求項１または２に記載の電気化学素子用バインダー組成物。
【請求項４】
前記結着材がシアノ基を含み、
前記結着材におけるシアノ基の含有量が、前記結着材１ｇあたり１ｍｍｏｌ以上４０ｍｍｏｌ以下である、請求項１から３のいずれかに記載の電気化学素子用バインダー組成物。
【請求項５】
請求項１〜４のいずれかに記載の電気化学素子用バインダー組成物を含む、電気化学素子機能層用スラリー組成物。
【請求項６】
電極活物質をさらに含む、請求項５に記載の電気化学素子機能層用スラリー組成物。
【請求項７】
請求項１〜４のいずれかに記載の電気化学素子用バインダー組成物を含み、
電極活物質および非導電性粒子を含まない、電気化学素子接着層用スラリー組成物。
【請求項８】
非導電性粒子をさらに含む、請求項５に記載の電気化学素子機能層用スラリー組成物。
【請求項９】
請求項５または８に記載のスラリー組成物を、セパレータ基材の上に積層した、または、セパレータ基材中に導入した、複合膜。
【発明の詳細な説明】
【技術分野】
【０００１】
本発明は、電気化学素子用バインダー組成物、電気化学素子機能層用スラリー組成物、電気化学素子接着層用スラリー組成物、および複合膜に関するものである。
【背景技術】
【０００２】
従来より、電気化学素子として、リチウムイオン二次電池などの非水系電池や、電気二重層キャパシタおよびリチウムイオンキャパシタが幅広い用途に使用されている。
ここで、リチウムイオン二次電池などの非水系二次電池（以下、単に「二次電池」と略記する場合がある。）は、小型で軽量、且つエネルギー密度が高く、さらに繰り返し充放電が可能という特性がある。そして、非水系二次電池は、一般に、電極（正極および負極）、並びに、正極と負極とを隔離して正極と負極との間の短絡を防ぐセパレータなどの電池部材を備えている。【０００３】
ここで、二次電池の電池部材としては、結着材を含み、任意に、電池部材に所望の機能を発揮させるために配合されている粒子（以下、「機能性粒子」という。）を含んでなる機能層を備える部材が使用されている。
具体的に、二次電池のセパレータとしては、セパレータ基材の上に、結着材を含む接着層や、結着材と機能性粒子としての非導電性粒子とを含む多孔膜層を備えるセパレータが使用されている。また、二次電池の電極としては、集電体の上に、結着材と機能性粒子としての電極活物質粒子とを含む電極合材層を備える電極や、集電体上に電極合材層を備える電極基材の上に、さらに上述の接着層や多孔膜層を備える電極が使用されている。【０００４】
そして、二次電池の更なる性能向上を達成すべく、結着材を含んでなるバインダー組成物の改良が従来から試みられている。例えば、特許文献１では、所定のバインダー組成物を用いることにより、電極合材層の集電体に対する接着性を向上させる技術が提案されている。
【先行技術文献】
【特許文献】
【０００５】
【特許文献１】特開２０１６−００９５４４号公報
【発明の概要】
【発明が解決しようとする課題】
【０００６】
しかしながら、上記従来の技術では、電極合材層の接着性（ピール強度）を十分に確保することは困難であり、また二次電池に優れたレート特性およびサイクル特性を発揮させることができなかった。したがって、上記従来の技術には、電極合材層等の機能層に優れた接着性（ピール強度）を付与すると共に、二次電池のレート特性およびサイクル特性を向上させる点において、改善の余地があった。【０００７】
そこで、本発明は、結着性に優れると共に、電気化学素子（例えば、二次電池）のレート特性およびサイクル特性を向上させ得る機能層（電極合材層、多孔膜層、接着層）または複合膜を形成可能な電気化学素子用バインダー組成物を提供することを目的とする。
また、本発明は、優れた接着性（ピール強度、プロセス接着性）を備え、電気化学素子（例えば、二次電池）のレート特性およびサイクル特性を向上させ得る機能層（電極合材層、多孔膜層、接着層）または複合膜を形成可能な電気化学素子機能層用スラリー組成物を提供することを目的とする。
さらに、本発明は、優れた接着性（ピール強度）を備え、電気化学素子（例えば、二次電池）のレート特性およびサイクル特性を向上させ得る複合膜を提供することを目的とする。
【課題を解決するための手段】
【０００８】
本発明者は、上記課題を解決することを目的として鋭意検討を行った。そして、本発明者は、所定の結着材および炭酸水素塩を含むバインダー組成物を用いて機能層（電極合材層、多孔膜層、接着層）または複合膜を形成すれば、得られる機能層（電極合材層、多孔膜層、接着層）または複合膜の接着性（ピール強度、プロセス接着性）を高めることができ、機能層（電極合材層、多孔膜層、接着層）または複合膜を備える電気化学素子（例えば、二次電池）に優れたレート特性およびサイクル特性を発揮させることができることを見出し、本発明を完成させた。【０００９】
即ち、この発明は、上記課題を有利に解決することを目的とするものであり、本発明の電気化学素子用バインダー組成物は、結着材および炭酸水素塩を含み、前記結着材が、カルボキシル基、ヒドロキシル基、シアノ基、アミノ基、エポキシ基、オキサゾリン基、イソシアネート基、およびスルホン酸基からなる群から選択される少なくとも１種の官能基を有する重合体である、ことを特徴とする。このように、特定の結着材と炭酸水素塩とを含むバインダー組成物は、結着性に優れるため、当該バインダー組成物を用いれば、接着性（ピール強度）に優れる機能層を得ることができる。そして、当該機能層を備える素子部材（電池部材）を用いれば、電気化学素子（例えば、二次電池）に優れたレート特性およびサイクル特性を発揮させることができる。【００１０】
ここで、本発明の電気化学素子用バインダー組成物において、前記炭酸水素塩の含有量が、前記結着材に対して、５質量％以上８５質量％以下であることが好ましい。前記炭酸水素塩の含有量が、前記結着材に対して、５質量％以上８５質量％以下であれば、バインダー組成物の結着性をさらに高め、得られるスラリー組成物のスラリー安定性を高めると共に、機能層の接着性（ピール強度）および電気化学素子（例えば、二次電池）のレート特性を一層向上させることができる。【００１１】
また、本発明の電気化学素子用バインダー組成物において、前記結着材がカルボキシル基およびシアノ基の少なくともいずれかを含み、前記結着材におけるカルボキシル基の含有量と前記結着材におけるシアノ基の含有量との和が、前記結着材１ｇ当たり０．１ｍｍｏｌ以上５０ｍｍｏｌ以下であることが好ましい。前記結着材におけるカルボキシル基の含有量と前記結着材におけるシアノ基の含有量との和が、前記結着材１ｇ当たり０．１ｍｍｏｌ以上５０ｍｍｏｌ以下であれば、得られるスラリー組成物のスラリー安定性を高めると共に、機能層の接着性（ピール強度）および電気化学素子（例えば、二次電池）のレート特性を一層向上させることができる。【００１２】
また、本発明の電気化学素子用バインダー組成物において、前記結着材がシアノ基を含み、前記結着材におけるシアノ基の含有量が、前記結着材１ｇあたり１ｍｍｏｌ以上４０ｍｍｏｌ以下であることが好ましい。前記結着材におけるシアノ基の含有量が、前記結着材１ｇあたり１ｍｍｏｌ以上４０ｍｍｏｌ以下であれば、電気化学素子（例えば、二次電池）のレート特性を一層向上させることができる。【００１３】
また、この発明は、上記課題を有利に解決することを目的とするものであり、本発明の電気化学素子機能層用スラリー組成物は、上述した何れかの電気化学素子用バインダー組成物を含むことを特徴とする。上述した電気化学素子機能層用スラリー組成物から機能層を形成すれば、機能層の接着性（ピール強度）を高めることができる。そして、当該機能層を備える素子部材（電池部材）を用いれば、電気化学素子（例えば、二次電池）に優れたレート特性およびサイクル特性を発揮させることができる。【００１４】
また、本発明の電気化学素子機能層用スラリー組成物において、電極活物質をさらに含むことができる。上述したスラリー組成物が電極活物質をさらに含む場合、当該スラリー組成物を用いれば、接着性に優れると共に、二次電池に優れたレート特性およびサイクル特性を発揮させ得る電極合材層を形成することができる。【００１５】
また、本発明の電気化学素子機能層用スラリー組成物について、非導電性粒子をさらに含むことができる。【００１６】
また、この発明は、上記課題を有利に解決することを目的とするものであり、本発明の電気化学素子接着層用スラリー組成物は、上述した何れかの電気化学素子用バインダー組成物を含み、電極活物質および非導電性粒子を含まないことを特徴とする。上述した電気化学素子接着層用スラリー組成物から接着層を形成すれば、接着層の接着性（ピール強度、プロセス接着性）を高めることができる。そして、当該接着層を備える素子部材（電池部材）を用いれば、電気化学素子（例えば、二次電池）に優れたレート特性およびサイクル特性を発揮させることができる。【００１７】
また、多孔膜用スラリー組成物は、上述した何れかの電気化学素子用バインダー組成物を含む。上述した多孔膜用スラリー組成物から多孔膜を形成すれば、多孔膜の接着性（ピール強度）を高めることができる。そして、当該多孔膜を備える素子部材（電池部材）を用いれば、電気化学素子（例えば、二次電池）に優れたレート特性およびサイクル特性を発揮させることができる。【００１８】
また、この発明は、上記課題を有利に解決することを目的とするものであり、本発明の複合膜は、上述した電気化学素子機能層用スラリー組成物である多孔膜層用スラリー組成物または接着層用スラリー組成物を、セパレータ基材の上に積層した、または、セパレータ基材中に導入したことを特徴とする。上述した電気化学素子機能層用スラリー組成物である多孔膜層用スラリー組成物または接着層用スラリー組成物を、セパレータ基材の上に積層する、または、セパレータ基材中に導入すれば、確実に複合膜を形成することができる。【００１９】
なお、本明細書では、結着材および電極活物質粒子を含む機能層を「電極合材層」と、結着材および非導電性粒子を含む機能層を「多孔膜層」と、結着材を含み、電極活物質粒子および非導電性粒子の何れも含まない機能層を「接着層」と称する。さらに、セパレータ基材に多孔膜層用スラリー組成物または接着層用スラリー組成物を塗布等行うことで、セパレータ基材上またはセパレータ基材中に多孔膜層または接着層が形成された膜を「複合膜」と称する。
【発明の効果】
【００２０】
本発明によれば、結着性に優れると共に、電気化学素子（例えば、二次電池）のレート特性およびサイクル特性を向上させ得る機能層（電極合材層、多孔膜層、接着層）または複合膜を形成可能な電気化学素子用バインダー組成物を提供することができる。
また、本発明によれば、優れた接着性（ピール強度、プロセス接着性）を備え、電気化学素子（例えば、二次電池）のレート特性およびサイクル特性を向上させ得る機能層（電極合材層、多孔膜層、接着層）または複合膜を形成可能な電気化学素子機能層用スラリー組成物を提供することができる。
さらに、本発明によれば、優れた接着性（ピール強度）を備え、電気化学素子（例えば、二次電池）のレート特性およびサイクル特性を向上させ得る複合膜を提供することができる。
【発明を実施するための形態】
【００２１】
以下、本発明の実施形態について詳細に説明する。
ここで、本発明の電気化学素子用バインダー組成物は、電気化学素子（例えば、二次電池）の製造用途に用いられるものであり、例えば、本発明の電気化学素子機能層（電極合材層、多孔膜層、接着層）用スラリー組成物の調製に用いることができる。そして、本発明の電気化学素子機能層（電極合材層、多孔膜層、接着層）用スラリー組成物は、電気化学素子内において電子の授受、または補強若しくは接着などの機能を担う、任意の機能層（例えば、電極合材層、多孔膜層、接着層）または複合膜の形成に用いることができる。そして、電気化学素子（例えば、二次電池）は、本発明の電気化学素子機能層用スラリー組成物から形成される電気化学素子用機能層（電極合材層、多孔膜層、接着層）または複合膜を有する素子部材（電池部材）を備える。
【００２２】
（電気化学素子用バインダー組成物）
本発明のバインダー組成物は、結着材および炭酸水素塩が、溶媒中に溶解および／または分散してなる組成物である。なお、本発明のバインダー組成物は、結着材、炭酸水素塩、および溶媒以外のその他の成分を含有していてもよい。
【００２３】
そして、本発明のバインダー組成物は、炭酸水素塩が結着材と相互作用するためと推察されるが、炭酸水素塩を含むことで、優れた結着性を発現する。そして、本発明のバインダー組成物を用いれば、得られる機能層（電極合材層、多孔膜層、接着層）または複合膜に優れた接着性（ピール強度、プロセス接着性）を発揮させて、電気化学素子（例えば、二次電池）の素子特性（電池特性）を高めることができる。また、本発明のバインダー組成物は、レート特性およびサイクル特性等に優れた電気化学素子を作製することができる。
【００２４】
＜結着材＞
結着材は、バインダー組成物に結着性を発現させる成分であり、バインダー組成物を含むスラリー組成物を使用して基材上に形成した機能層において、機能性粒子などの成分が機能層から脱離しないように保持すると共に、機能層を介した電池部材同士の接着を可能にする。結着材のガラス転移温度は、２５０℃未満であり、１００℃以下であることが好ましく、２５℃以下であることがより好ましい。
【００２５】
［結着材の種類］
ここで、結着材としては、二次電池等の電気化学素子内において使用可能なものであれば特に限定されない。例えば、結着材としては、結着性を発現しうる単量体を含む単量体組成物を重合して得られる重合体（合成高分子、例えば、付加重合して得られる付加重合体）を用いることができる。このような重合体としては、例えば、（ｉ）ジエン系重合体（脂肪族共役ジエン／芳香族ビニル系共重合体（脂肪族共役ジエン単量体単位および芳香族ビニル単量体単位を主として含む重合体）、脂肪族共役ジエン単独重合体）、（ｉｉ）アクリレート系重合体（（メタ）アクリル酸エステル単量体単位を主として含む重合体）、（ｉｉｉ）フッ素系重合体（フッ素含有単量体単位を主として含む重合体）、（ｉｖ）ポリカルボン酸系重合体（（メタ）アクリル酸／（メタ）アクリルアミド系共重合体（（メタ）アクリル酸単量体単位および（メタ）アクリルアミド単量体単位を主として含む重合体）、（メタ）アクリル酸単独重合体）、（ｖ）シアノ系重合体（アクリロニトリル系重合体（（メタ）アクリロニトリル単量体単位を主として含む重合体））などが挙げられる。これらは、１種類を単独で用いてもよく、２種類以上を任意の比率で組み合わせて用いてもよい。
ここで、（ｉ）ジエン系重合体の脂肪族共役ジエン単量体単位を形成し得る脂肪族共役ジエン単量体、（ｉ）ジエン系重合体の芳香族ビニル単量体単位を形成し得る芳香族ビニル単量体、（ｉｉ）アクリレート系重合体の（メタ）アクリル酸エステル単量体単位を形成し得る（メタ）アクリル酸エステル単量体、（ｉｉｉ）フッ素系重合体のフッ素含有単量体単位を形成し得るフッ素含有単量体、（ｉｖ）ポリカルボン酸系重合体の（メタ）アクリル酸単量体単位を形成し得る（メタ）アクリル酸単量体、（ｉｖ）ポリカルボン酸系重合体の（メタ）アクリルアミド単量体単位を形成し得る（メタ）アクリルアミド単量体、（ｖ）シアノ系重合体の（メタ）アクリロニトリル単量体単位を形成し得る（メタ）アクリロニトリル単量体は、既知のものを使用することができる。
なお、本発明において、「単量体単位を含む」とは、「その単量体を用いて得た重合体中に単量体由来の繰り返し単位が含まれている」ことを意味する。
また、本発明において、１種または複数種の単量体単位を「主として含む」とは、「重合体に含有される全単量体単位の量を１００質量％とした場合に、当該１種の単量体単位の含有割合、または当該複数種の単量体単位の含有割合の合計が５０質量％を超える」ことを意味する。
そして、本発明において、（メタ）アクリルとは、アクリルおよび／またはメタクリルを意味し、（メタ）アクリロとは、アクリロおよび／またはメタクリロを意味する。
【００２６】
［結着材の官能基］
ここで、結着材として使用される重合体は、官能基を含む。結着材に含まれる官能基としては、機能層の接着性（ピール強度）および電気化学素子のレート特性を向上させる観点から、カルボキシル基（カルボン酸基）、ヒドロキシル基、シアノ基（ニトリル基）、アミノ基、エポキシ基、オキサゾリン基、イソシアネート基、およびスルホン酸基（以下、これらの官能基を纏めて「特定官能基」と称する場合がある。）の少なくともいずれかであり、カルボキシル基（カルボン酸基）、ヒドロキシル基、シアノ基（ニトリル基）、スルホン酸基、およびエポキシ基の少なくともいずれかであることが好ましく、シアノ基（ニトリル基）であることがより好ましい。これらは、１種類を単独で用いてもよく、２種類以上を任意の比率で組み合わせて用いてもよい。
【００２７】
結着材がカルボキシル基（カルボン酸基）およびシアノ基の少なくともいずれかを含む場合、結着材におけるカルボキシル基の含有量と結着材におけるシアノ基の含有量との和が、結着材１ｇ当たり０．１ｍｍｏｌ以上であることが好ましく、結着材１ｇ当たり０．５ｍｍｏｌ以上であることがより好ましく、結着材１ｇ当たり０．５７ｍｍｏｌ以上であることがさらに好ましく、結着材１ｇ当たり１ｍｍｏｌ以上であることがさらにより好ましく、結着材１ｇ当たり４ｍｍｏｌ以上であることが特に好ましく、結着材１ｇ当たり７．３５ｍｍｏｌ以上であることが最も好ましく、結着材１ｇ当たり５０ｍｍｏｌ以下であることが好ましく、結着材１ｇ当たり３５ｍｍｏｌ以下であることがより好ましく、結着材１ｇ当たり２８．３７ｍｍｏｌ以下であることがさらに好ましく、結着材１ｇ当たり２０ｍｍｏｌ以下であることがさらにより好ましく、結着材１ｇ当たり１６．０５ｍｍｏｌ以下であることが特に好ましく、結着材１ｇ当たり１５ｍｍｏｌ以下であることが最も好ましい。
結着材におけるカルボキシル基の含有量と結着材におけるシアノ基の含有量との和が、結着材１ｇ当たり０．１ｍｍｏｌ以上であることにより、結着材と炭酸水素塩とを十分に相互作用させて、機能層の接着性（ピール強度）をより向上させることができ、また、結着材１ｇ当たり５０ｍｍｏｌ以下であることにより、スラリー組成物のスラリー安定性を向上させることができる。
なお、結着材におけるカルボキシル基（カルボン酸基）の含有量は、仕込み量より算出することができ、また、結着材の酸量を滴定により測定することにより、算出することができる。一方、結着材におけるシアノ基（ニトリル基）の含有量は、仕込み量より算出することができ、また、改良デュマ法により結着材中の窒素量を測定することにより、算出することができる。
【００２８】
結着材がシアノ基（ニトリル基）を含む場合、結着材におけるシアノ基（ニトリル基）の含有量は、結着材１ｇ当たり１ｍｍｏｌ以上であることが好ましく、結着材１ｇ当たり２．５７ｍｍｏｌ以上であることがより好ましく、結着材１ｇ当たり３ｍｍｏｌ以上であることがさらにより好ましく、結着材１ｇ当たり４ｍｍｏｌ以上であることが特に好ましく、結着材１ｇ当たり６．１０ｍｍｏｌ以上であることが最も好ましく、結着材１ｇ当たり４０ｍｍｏｌ以下であることが好ましく、結着材１ｇ当たり３５ｍｍｏｌ以下であることがより好ましく、結着材１ｇ当たり２７．９９ｍｍｏｌ以下であることがさらに好ましく、結着材１ｇ当たり２０ｍｍｏｌ以下であることがさらにより好ましく、結着材１ｇ当たり１４．８４ｍｍｏｌ以下であることが特に好ましく、結着材１ｇ当たり１３ｍｍｏｌ以下であることが最も好ましい。
結着材におけるシアノ基（ニトリル基）の含有量が、結着材１ｇ当たり１ｍｍｏｌ以上４０ｍｍｏｌ以下であることにより、電気化学素子のレート特性をより向上させることができる。
【００２９】
重合体に特定官能基を導入する方法は特に限定されず、上述した特定官能基を含有する単量体（特定官能基含有単量体）を用いて重合体を調製し、特定官能基含有単量体単位を含む重合体を得てもよいし、任意の重合体を変性（特に、末端変性）することにより、上述した特定官能基を末端に有する重合体を得てもよいが、前者が好ましい。すなわち、結着材として使用される重合体は、特定官能基含有単量体単位として、カルボキシル基（カルボン酸基）含有単量体単位、ヒドロキシル基含有単量体単位、シアノ基（ニトリル基）含有単量体単位、アミノ基含有単量体単位、エポキシ基含有単量体単位、オキサゾリン基含有単量体単位、イソシアネート基含有単量体単位、およびスルホン酸基含有単量体単位の少なくとも何れかを含み、カルボキシル基（カルボン酸基）含有単量体単位、ヒドロキシル基含有単量体単位、シアノ基（ニトリル基）含有単量体単位、スルホン酸基含有単量体単位、およびエポキシ基含有単量体単位の少なくとも何れかを含むことが好ましく、シアノ基（ニトリル基）含有単量体単位を含むことがより好ましい。
【００３０】
ここで、カルボキシル基（カルボン酸基）含有単量体単位を形成しうるカルボキシル基（カルボン酸基）含有単量体としては、モノカルボン酸およびその誘導体や、ジカルボン酸およびその酸無水物並びにそれらの誘導体などが挙げられる。
モノカルボン酸としては、アクリル酸、メタクリル酸、クロトン酸などが挙げられる。
モノカルボン酸誘導体としては、２−エチルアクリル酸、イソクロトン酸、α−アセトキシアクリル酸、β−ｔｒａｎｓ−アリールオキシアクリル酸、α−クロロ−β−Ｅ−メトキシアクリル酸などが挙げられる。
ジカルボン酸としては、マレイン酸、フマル酸、イタコン酸などが挙げられる。
ジカルボン酸誘導体としては、メチルマレイン酸、ジメチルマレイン酸、フェニルマレイン酸、クロロマレイン酸、ジクロロマレイン酸、フルオロマレイン酸や、マレイン酸ノニル、マレイン酸デシル、マレイン酸ドデシル、マレイン酸オクタデシル、マレイン酸フルオロアルキルなどのマレイン酸モノエステルが挙げられる。
ジカルボン酸の酸無水物としては、無水マレイン酸、アクリル酸無水物、メチル無水マレイン酸、ジメチル無水マレイン酸などが挙げられる。
また、カルボキシル基（カルボン酸基）含有単量体としては、加水分解によりカルボキシル基（カルボン酸基）を生成する酸無水物も使用できる。中でも、カルボキシル基（カルボン酸基）含有単量体としては、アクリル酸およびメタクリル酸が好ましい。なお、カルボキシル基（カルボン酸基）含有単量体は、１種類を単独で用いてもよく、２種類以上を任意の比率で組み合わせて用いてもよい。
【００３１】
ヒドロキシル基含有単量体単位を形成しうるヒドロキシル基含有単量体としては、（メタ）アリルアルコール、３−ブテン−１−オール、５−ヘキセン−１−オールなどのエチレン性不飽和アルコール；アクリル酸−２−ヒドロキシエチル、アクリル酸−２−ヒドロキシプロピル、メタクリル酸−２−ヒドロキシエチル、メタクリル酸−２−ヒドロキシプロピル、マレイン酸ジ−２−ヒドロキシエチル、マレイン酸ジ−４−ヒドロキシブチル、イタコン酸ジ−２−ヒドロキシプロピルなどのエチレン性不飽和カルボン酸のアルカノールエステル類；一般式：ＣＨ２＝ＣＲａ−ＣＯＯ−（ＣｑＨ２ｑＯ）ｐ−Ｈ（式中、ｐは２〜９の整数、ｑは２〜４の整数、Ｒａは水素原子またはメチル基を表す）で表されるポリアルキレングリコールと（メタ）アクリル酸とのエステル類；２−ヒドロキシエチル−２’−（メタ）アクリロイルオキシフタレート、２−ヒドロキシエチル−２’−（メタ）アクリロイルオキシサクシネートなどのジカルボン酸のジヒドロキシエステルのモノ（メタ）アクリル酸エステル類；２−ヒドロキシエチルビニルエーテル、２−ヒドロキシプロピルビニルエーテルなどのビニルエーテル類；（メタ）アリル−２−ヒドロキシエチルエーテル、（メタ）アリル−２−ヒドロキシプロピルエーテル、（メタ）アリル−３−ヒドロキシプロピルエーテル、（メタ）アリル−２−ヒドロキシブチルエーテル、（メタ）アリル−３−ヒドロキシブチルエーテル、（メタ）アリル−４−ヒドロキシブチルエーテル、（メタ）アリル−６−ヒドロキシヘキシルエーテルなどのアルキレングリコールのモノ（メタ）アリルエーテル類；ジエチレングリコールモノ（メタ）アリルエーテル、ジプロピレングリコールモノ（メタ）アリルエーテルなどのポリオキシアルキレングリコールモノ（メタ）アリルエーテル類；グリセリンモノ（メタ）アリルエーテル、（メタ）アリル−２−クロロ−３−ヒドロキシプロピルエーテル、（メタ）アリル−２−ヒドロキシ−３−クロロプロピルエーテルなどの、（ポリ）アルキレングリコールのハロゲンおよびヒドロキシ置換体のモノ（メタ）アリルエーテル；オイゲノール、イソオイゲノールなどの多価フェノールのモノ（メタ）アリルエーテルおよびそのハロゲン置換体；（メタ）アリル−２−ヒドロキシエチルチオエーテル、（メタ）アリル−２−ヒドロキシプロピルチオエーテルなどのアルキレングリコールの（メタ）アリルチオエーテル類；Ｎ−ヒドロキシメチルアクリルアミド（Ｎ−メチロールアクリルアミド）、Ｎ−ヒドロキシメチルメタクリルアミド、Ｎ−ヒドロキシエチルアクリルアミド、Ｎ−ヒドロキシエチルメタクリルアミドなどのヒドロキシル基を有するアミド類などが挙げられる。なお、ヒドロキシル基含有単量体は、１種類を単独で用いてもよく、２種類以上を任意の比率で組み合わせて用いてもよい。
なお、本発明において、「（メタ）アリル」とは、アリルおよび／またはメタリルを意味し、「（メタ）アクリロイル」とは、アクリロイルおよび／またはメタクリロイルを意味する。
【００３２】
シアノ基（ニトリル基）含有単量体単位を形成しうるシアノ基（ニトリル基）含有単量体としては、アクリロニトリル、メタクリロニトリル、フマロニトリル、アリルシアニド、２−メチレングルタロニトリル、シアノアクリレートなどが挙げられる。なお、シアノ基（ニトリル基）含有単量体単位は、１種類を単独で用いてもよく、２種類以上を任意の比率で組み合わせて用いてもよい。
【００３３】
アミノ基含有単量体単位を形成しうるアミノ基含有単量体としては、ジメチルアミノエチル（メタ）アクリレート、ジエチルアミノエチル（メタ）アクリレート、アミノエチルビニルエーテル、ジメチルアミノエチルビニルエーテルなどが挙げられる。なお、アミノ基含有単量体は、１種類を単独で用いてもよく、２種類以上を任意の比率で組み合わせて用いてもよい。
なお、本発明において、「（メタ）アクリレート」とは、アクリレートおよび／またはメタクリレートを意味する。
【００３４】
エポキシ基含有単量体単位を形成しうるエポキシ基含有単量体としては、炭素−炭素二重結合およびエポキシ基を含有する単量体が挙げられる。
炭素−炭素二重結合およびエポキシ基を含有する単量体としては、たとえば、ビニルグリシジルエーテル、アリルグリシジルエーテル、ブテニルグリシジルエーテル、ｏ−アリルフェニルグリシジルエーテルなどの不飽和グリシジルエーテル；ブタジエンモノエポキシド、クロロプレンモノエポキシド、４，５−エポキシ−２−ペンテン、３，４−エポキシ−１−ビニルシクロヘキセン、１，２−エポキシ−５，９−シクロドデカジエンなどのジエンまたはポリエンのモノエポキシド；３，４−エポキシ−１−ブテン、１，２−エポキシ−５−ヘキセン、１，２−エポキシ−９−デセンなどのアルケニルエポキシド；グリシジルアクリレート、グリシジルメタクリレート、グリシジルクロトネート、グリシジル−４−ヘプテノエート、グリシジルソルベート、グリシジルリノレート、グリシジル−４−メチル−３−ペンテノエート、３−シクロヘキセンカルボン酸のグリシジルエステル、４−メチル−３−シクロヘキセンカルボン酸のグリシジルエステル、などの、不飽和カルボン酸のグリシジルエステル類；が挙げられる。なお、エポキシ基含有単量体は、１種類を単独で用いてもよく、２種類以上を任意の比率で組み合わせて用いてもよい。
【００３５】
オキサゾリン基含有単量体単位を形成しうるオキサゾリン基含有単量体としては、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−メチル−２−オキサゾリン、２−イソプロペニル−５−エチル−２−オキサゾリンなどが挙げられる。なお、オキサゾリン基含有単量体は、１種類を単独で用いてもよく、２種類以上を任意の比率で組み合わせて用いてもよい。
【００３６】
イソシアネート基含有単量体単位を形成しうるイソシアネート基含有単量体としては、２−アクリロイルオキシエチルイソシアネート、２−メタクリロイルオキシエチルイソシアネートなどが挙げられる。なお、イソシアネート基含有単量体単位は、１種類を単独で用いてもよく、２種類以上を任意の比率で組み合わせて用いてもよい。
【００３７】
スルホン酸基含有単量体単位を形成しうるスルホン酸基含有単量体としては、ビニルスルホン酸、メチルビニルスルホン酸、（メタ）アリルスルホン酸、スチレンスルホン酸、２−アクリルアミド−２−メチルプロパンスルホン酸、３−アリロキシ−２−ヒドロキシプロパンスルホン酸などが挙げられる。なお、スルホン酸基含有単量体は、１種類を単独で用いてもよく、２種類以上を任意の比率で組み合わせて用いてもよい。
【００３８】
そして、重合体に含有される全単量体単位の量を１００質量％とした場合の重合体における特定官能基含有単量体単位の含有割合は、１質量％以上であることが好ましく、２０質量％以上であることがより好ましく、９５質量％以下であることが好ましく、９０質量％以下であることがより好ましい。重合体中の特定官能基含有単量体単位の含有割合が上述の範囲内であれば、機能層の接着性（ピール強度）および電気化学素子のレート特性を向上させることができる。
【００３９】
［結着材の調製方法］
結着材としての重合体の調製方法は特に限定されない。結着材としての重合体は、例えば、上述した単量体を含む単量体組成物を水系溶媒中で重合することにより製造される。なお、単量体組成物中の各単量体の含有割合は、重合体中の所望の単量体単位（繰り返し単位）の含有割合に準じて定めることができる。
【００４０】
なお、重合様式は、特に制限なく、溶液重合法、懸濁重合法、塊状重合法、乳化重合法などのいずれの方法も用いることができる。また、重合反応としては、イオン重合、ラジカル重合、リビングラジカル重合、各種縮合重合、付加重合などいずれの反応も用いることができる。そして、重合に際しては、必要に応じて既知の乳化剤や重合開始剤を使用することができる。
【００４１】
＜炭酸水素塩＞
炭酸水素塩は、結着材を含むバインダー組成物に添加することで、バインダー組成物の結着性を向上させ得る成分である。
【００４２】
また、炭酸水素塩の具体例としては、特に限定されないが、炭酸水素ナトリウム（ＮａＨＣＯ３）、炭酸水素カリウム（ＫＨＣＯ３）、炭酸水素カルシウム（Ｃａ（ＨＣＯ３）２）、炭酸水素アンモニウム（ＮＨ４ＨＣＯ３）、などが挙げられる。
炭酸水素塩は、１種類を単独で用いてもよく、２種類以上を任意の比率で組み合わせて用いてもよい。そして、これらの中でも、機能層の接着性（ピール強度）および電気化学素子のサイクル特性の観点から、炭酸水素ナトリウム（ＮａＨＣＯ３）、炭酸水素カリウム（ＫＨＣＯ３）、炭酸水素アンモニウム（ＮＨ４ＨＣＯ３）、が好ましく、炭酸水素ナトリウム（ＮａＨＣＯ３）がより好ましい。
【００４３】
そして、炭酸水素塩の含有量は、結着材１００質量％に対して、５質量％以上であることが好ましく、７質量％以上であることがより好ましく、１０質量％以上であることがさらにより好ましく、２０質量％以上であることが特に好ましく、３０質量％以上であることが最も好ましく、８５質量％以下であることが好ましく、７０質量部以下であることがより好ましく、６０質量％以下であることがさらにより好ましく、５０質量％以下であることが特に好ましく、４０質量％以下であることが最も好ましい。炭酸水素塩の含有量が、結着材１００質量％に対して、５質量％以上であると、機能層の接着性（ピール強度）をより向上させることができる。一方、炭酸水素塩の含有量が、結着材１００質量％に対して、８５質量％以下であると、スラリー組成物のスラリー安定性および電気化学素子のレート特性を向上させることができる。
【００４４】
＜溶媒＞
バインダー組成物中に含まれる溶媒としては、上述した結着材および炭酸水素塩を溶解または分散可能な溶媒であれば特に限定されず、水および有機溶媒の何れも使用することができる。有機溶媒としては、例えば、アセトニトリル、Ｎ−メチル−２−ピロリドン、テトラヒドロフラン、アセトン、アセチルピリジン、シクロペンタノン、ジメチルホルムアミド、ジメチルスルホキシド、メチルホルムアミド、メチルエチルケトン、フルフラール、エチレンジアミン、ジメチルベンゼン（キシレン）、メチルベンゼン（トルエン）、シクロペンチルメチルエーテル、およびイソプロピルアルコールなどを用いることができる。
なお、これらの溶媒は、一種単独で、或いは複数種を任意の混合比率で混合して用いることができる。
【００４５】
＜その他の成分＞
本発明のバインダー組成物は、上述した結着材、炭酸水素塩、および溶媒に加えて、任意で、上記結着材とは組成および性状の異なる他の特定官能基を有さない重合体、導電材、濡れ剤、粘度調整剤、電解液添加剤など、電極合材層、多孔膜層、および接着層などの機能層に添加しうる既知の添加剤を含有してもよい。なお、上述した添加剤の含有量は、例えば結着材１００質量部当たり５質量部以下、または１質量部以下とすることができる。
また、本発明のバインダー組成物は、二次電池等の電気化学素子の安全性向上の観点から、リン系化合物やシリコーン系化合物などの難燃剤を含有してもよい。また、メラミン化合物を含んでいてもよく、含んでいなくてもよい。これらのその他の成分は、１種類を単独で使用してもよいし、２種類以上を組み合わせて用いてもよい。
なお、上述した難燃剤の含有量は、例えば、結着材１００質量部当たり３０質量部以下、または１５質量部以下とすることができる。
【００４６】
＜バインダー組成物の調製方法＞
ここで、バインダー組成物の調製方法は、特に限定はされないが、通常は、結着材と、炭酸水素塩と、必要に応じて用いられうるその他の成分とを、溶媒中で混合してバインダー組成物を調製する。混合方法は特に制限されないが、通常用いられうる撹拌機や、分散機を用いて混合を行う。
【００４７】
（電気化学素子機能層用スラリー組成物）
本発明のスラリー組成物は、機能層の形成用途に用いられる組成物であり、上述したバインダー組成物を含み、任意に、機能性粒子とその他の成分をさらに含有する。すなわち、本発明のスラリー組成物は、通常、結着材と、炭酸水素塩と、溶媒とを含有し、任意に、機能性粒子およびその他の成分をさらに含有する。また、本発明のスラリー組成物を例えば基材上で乾燥することで、接着性に優れる機能層を得ることができる。そして、当該機能層を備える電池部材等の素子部材を使用すれば、二次電池等の電気化学素子に優れた素子特性（電池特性）、特には優れたレート特性およびサイクル特性を発揮させることができる。
【００４８】
＜バインダー組成物＞
バインダー組成物としては、少なくとも結着材および炭酸水素塩を含む、上述した本発明のバインダー組成物を用いる。
なお、スラリー組成物中のバインダー組成物の配合量は、特に限定されない。例えばスラリー組成物が電極用スラリー組成物である場合、バインダー組成物の配合量は、電極活物質粒子１００質量部当たり、固形分換算で、結着材の量が０．５質量部以上１５質量部以下となる量とすることができる。また例えばスラリー組成物が多孔膜層用スラリー組成物である場合、バインダー組成物の配合量は、非導電性粒子１００質量部当たり、固形分換算で、結着材の量が０．５質量部以上３０質量部以下となる量とすることができる。また、例えばスラリー組成物が電気化学素子接着層用スラリー組成物である場合、有機粒子１００質量部あたり、結着材の量が０．５質量部以上５０質量部以下となる量とすることができる。
【００４９】
＜機能性粒子＞
ここで、機能層に所期の機能を発揮させるための機能性粒子としては、例えば、機能層が電極合材層である場合には電極活物質粒子が挙げられ、機能層が多孔膜層である場合には非導電性粒子が挙げられる。
【００５０】
［電極活物質粒子］
そして、電極活物質粒子としては、特に限定されることなく、二次電池等の電気化学素子に用いられる既知の電極活物質よりなる粒子を挙げることができる。具体的には、例えば、二次電池等の電気化学素子の一例としてのリチウムイオン二次電池の電極合材層において使用し得る電極活物質粒子としては、特に限定されることなく、以下の電極活物質よりなる粒子を用いることができる。
【００５１】
−正極活物質−
リチウムイオン二次電池の正極の正極合材層に配合される正極活物質としては、例えば、遷移金属を含有する化合物、例えば、遷移金属酸化物、遷移金属硫化物、リチウムと遷移金属との複合金属酸化物などを用いることができる。なお、遷移金属としては、例えば、Ｔｉ、Ｖ、Ｃｒ、Ｍｎ、Ｆｅ、Ｃｏ、Ｎｉ、Ｃｕ、Ｍｏ等が挙げられる。
具体的には、正極活物質としては、特に限定されることなく、リチウム含有コバルト酸化物（ＬｉＣｏＯ２）、マンガン酸リチウム（ＬｉＭｎ２Ｏ４）、リチウム含有ニッケル酸化物（ＬｉＮｉＯ２）、Ｃｏ−Ｎｉ−Ｍｎのリチウム含有複合酸化物、Ｎｉ−Ｍｎ−Ａｌのリチウム含有複合酸化物、Ｎｉ−Ｃｏ−Ａｌのリチウム含有複合酸化物、オリビン型リン酸鉄リチウム（ＬｉＦｅＰＯ４）、オリビン型リン酸マンガンリチウム（ＬｉＭｎＰＯ４）、Ｌｉ１＋ｘＭｎ２−ｘＯ４（０＜Ｘ＜２）で表されるリチウム過剰のスピネル化合物、Ｌｉ［Ｎｉ０．１７Ｌｉ０．２Ｃｏ０．０７Ｍｎ０．５６］Ｏ２、ＬｉＮｉ０．５Ｍｎ１．５Ｏ４等が挙げられる。
なお、上述した正極活物質は、１種類を単独で使用してもよいし、２種類以上を組み合わせて用いてもよい。
【００５２】
−負極活物質−
リチウムイオン二次電池の負極の負極合材層に配合される負極活物質としては、例えば、炭素系負極活物質、金属系負極活物質、および、これらを組み合わせた負極活物質などが挙げられる。
ここで、炭素系負極活物質とは、リチウムを挿入（「ドープ」ともいう。）可能な、炭素を主骨格とする活物質をいう。そして、炭素系負極活物質としては、具体的には、コークス、メソカーボンマイクロビーズ（ＭＣＭＢ）、メソフェーズピッチ系炭素繊維、熱分解気相成長炭素繊維、フェノール樹脂焼成体、ポリアクリロニトリル系炭素繊維、擬等方性炭素、フルフリルアルコール樹脂焼成体（ＰＦＡ）およびハードカーボンなどの炭素質材料、並びに、天然黒鉛および人造黒鉛などの黒鉛質材料が挙げられる。
また、金属系負極活物質とは、金属を含む活物質であり、通常は、リチウムの挿入が可能な元素を構造に含み、リチウムが挿入された場合の単位質量当たりの理論電気容量が５００ｍＡｈ／ｇ以上である活物質をいう。そして、金属系活物質としては、例えば、リチウム金属、リチウム合金を形成し得る単体金属（例えば、Ａｇ、Ａｌ、Ｂａ、Ｂｉ、Ｃｕ、Ｇａ、Ｇｅ、Ｉｎ、Ｎｉ、Ｐ、Ｐｂ、Ｓｂ、Ｓｉ、Ｓｎ、Ｓｒ、Ｚｎ、Ｔｉなど）およびそれらの酸化物、硫化物、窒化物、ケイ化物、炭化物、燐化物などが挙げられる。さらに、チタン酸リチウムなどの酸化物を挙げることができる。
なお、上述した負極活物質は、１種類を単独で使用してもよいし、２種類以上を組み合わせて用いてもよい。
【００５３】
［非導電性粒子］
また、多孔膜層に配合される非導電性粒子としては、特に限定されることなく、二次電池等の電気化学素子に用いられる既知の非導電性粒子を挙げることができる。
具体的には、非導電性粒子としては、無機微粒子と有機微粒子との双方を用いることができるが、通常は無機微粒子が用いられる。なかでも、非導電性粒子の材料としては、二次電池等の電気化学素子の使用環境下で安定に存在し、電気化学的に安定である材料が好ましい。このような観点から非導電性粒子の材料の好ましい例を挙げると、酸化アルミニウム（アルミナ）、水和アルミニウム酸化物（ベーマイト）、酸化ケイ素、酸化マグネシウム（マグネシア）、酸化カルシウム、酸化チタン（チタニア）、ＢａＴｉＯ３、ＺｒＯ、アルミナ−シリカ複合酸化物等の酸化物粒子；窒化アルミニウム、窒化ホウ素等の窒化物粒子；シリコン、ダイヤモンド等の共有結合性結晶粒子；硫酸バリウム、フッ化カルシウム、フッ化バリウム等の難溶性イオン結晶粒子；タルク、モンモリロナイト等の粘土微粒子；などが挙げられる。また、これらの粒子は必要に応じて元素置換、表面処理、固溶体化等が施されていてもよい。また、非導電性粒子として有機微粒子を用いる場合には、電解液に対する膨潤度が１．２倍以下であり、かつ２５０℃以下に融点やガラス転移温度を有さないことが好ましい。
なお、上述した非導電性粒子は、１種類を単独で使用してもよいし、２種類以上を組み合わせて用いてもよい。
【００５４】
＜その他の成分＞
スラリー組成物に配合し得るその他の成分としては、特に限定することなく、本発明のバインダー組成物に配合し得るその他の成分と同様のものが挙げられる。なお、その他の成分は、１種類を単独で用いてもよく、２種類以上を任意の比率で組み合わせて用いてもよい。
【００５５】
＜スラリー組成物の調製＞
スラリー組成物の調製方法は、特に限定はされない。
例えば、スラリー組成物が電極用スラリー組成物である場合は、バインダー組成物と、電極活物質粒子と、必要に応じて用いられるその他の成分とを、溶媒の存在下で混合してスラリー組成物を調製することができる。
また、スラリー組成物が多孔膜層用スラリー組成物である場合は、バインダー組成物と、非導電性粒子と、必要に応じて用いられるその他の成分とを、溶媒の存在下で混合してスラリー組成物を調製することができる。
そして、スラリー組成物が接着層用スラリー組成物である場合は、バインダー組成物をそのまま、または溶媒で希釈してスラリー組成物として使用することもできるし、バインダー組成物と、必要に応じて用いられるその他の成分とを、溶媒の存在下で混合してスラリー組成物を調製することもできる。
なお、スラリー組成物の調製の際に用いる溶媒は、バインダー組成物に含まれていたものも含まれる。また、混合方法は特に制限されないが、通常用いられうる撹拌機や、分散機を用いて混合を行う。
【００５６】
＜電気化学素子用機能層＞
電気化学素子用機能層（例えば、非水系二次電池用機能層）は、電気化学素子（例えば、非水系二次電池）内において電子の授受または補強若しくは接着などの機能を担う層であり、機能層としては、例えば、電気化学反応を介して電子の授受を行う電極合材層や、耐熱性や強度を向上させる多孔膜層や、接着性を向上させる接着層などが挙げられる。そして、上述した機能層は、上述した本発明のスラリー組成物から形成されたものであり、例えば、上述したスラリー組成物を適切な基材の表面に塗布して塗膜を形成した後、形成した塗膜を乾燥することにより、形成することができる。即ち、上述した機能層は、上述したスラリー組成物の乾燥物よりなり、通常、少なくとも、結着材と、炭酸水素塩とを含有する。なお、機能層中に含まれている各成分は、上記スラリー組成物中に含まれていたものであるため、それら各成分の好適な存在比は、スラリー組成物中の各成分の好適な存在比と同じである。また、結着材が、架橋性の官能基（例えば、エポキシ基、およびオキサゾリン基など）を有する重合体である場合には、当該重合体は、スラリー組成物の乾燥時、或いは、乾燥後に任意に実施される熱処理時などに架橋されていてもよい（即ち、機能層は、上述した結着材の架橋物を含んでいてもよい）。
【００５７】
上述した機能層は、本発明のバインダー組成物を含む本発明のスラリー組成物から形成されているので、優れた接着性を有すると共に、上述した機能層を備える素子部材（電池部材）を有する二次電池等の電気化学素子に、優れた素子特性（レート特性など）を発揮させることができる。
【００５８】
［基材］
ここで、スラリー組成物を塗布する基材に制限は無く、例えば、離型基材の表面にスラリー組成物の塗膜を形成し、その塗膜を乾燥して機能層を形成し、機能層から離型基材を剥がすようにしてもよい。このように、離型基材から剥がされた機能層を自立膜として二次電池等の電気化学素子の素子部材（電池部材）の形成に用いることもできる。
しかし、機能層を剥がす工程を省略して電池部材の製造効率を高める観点からは、基材として、集電体、セパレータ基材、または電極基材を用いることが好ましい。具体的には、電極合材層の調製の際には、スラリー組成物を、基材としての集電体上に塗布することが好ましい。また、多孔膜層や接着層を調製する際には、スラリー組成物を、セパレータ基材または電極基材上に塗布することが好ましい。
【００５９】
−集電体−
集電体としては、電気導電性を有し、かつ、電気化学的に耐久性のある材料が用いられる。具体的には、集電体としては、例えば、鉄、銅、アルミニウム、ニッケル、ステンレス鋼、チタン、タンタル、金、白金などからなる集電体を用い得る。中でも、負極に用いる集電体としては銅箔が特に好ましい。また、正極に用いる集電体としては、アルミニウム箔が特に好ましい。なお、前記の材料は、１種類を単独で用いてもよく、２種類以上を任意の比率で組み合わせて用いてもよい。
【００６０】
−セパレータ基材−
セパレータ基材としては、特に限定されないが、有機セパレータ基材などの既知のセパレータ基材が挙げられる。有機セパレータ基材は、有機材料からなる多孔性部材であり、有機セパレータ基材の例を挙げると、ポリエチレン、ポリプロピレン等のポリオレフィン樹脂、芳香族ポリアミド樹脂などを含む微多孔膜または不織布などが挙げられ、強度に優れることからポリエチレン製の微多孔膜や不織布が好ましい。
【００６１】
−電極基材−
電極基材（正極基材および負極基材）としては、特に限定されないが、上述した集電体上に、電極活物質粒子および結着材を含む電極合材層が形成された電極基材が挙げられる。
電極基材中の電極合材層に含まれる電極活物質粒子および結着材としては、特に限定されず、「電気化学素子機能層用スラリー組成物」の項で上述した電極活物質粒子、および、「電気化学素子用バインダー組成物」の項で上述した結着材を使用することができる。加えて、電極基材中の電極合材層には、炭酸水素塩が含まれていてもよい。すなわち、電極基材中の電極合材層として、上述した機能層を使用してもよい。
【００６２】
［機能層の形成方法］
上述した集電体、セパレータ基材、電極基材などの基材上に機能層を形成する方法としては、以下の方法が挙げられる。
１）本発明のスラリー組成物を基材の表面（電極基材の場合は電極合材層側の表面、以下同じ）に塗布し、次いで乾燥する方法；
２）本発明のスラリー組成物に基材を浸漬後、これを乾燥する方法；および
３）本発明のスラリー組成物を離型基材上に塗布し、乾燥して機能層を製造し、得られた機能層を基材の表面に転写する方法。
これらの中でも、前記１）の方法が、機能層の層厚制御をしやすいことから特に好ましい。前記１）の方法は、詳細には、スラリー組成物を基材上に塗布する工程（塗布工程）と、基材上に塗布されたスラリー組成物を乾燥させて機能層を形成する工程（乾燥工程）を含む。
【００６３】
−塗布工程−
そして、塗布工程において、スラリー組成物を基材上に塗布する方法としては、特に制限は無く、例えば、ドクターブレード法、リバースロール法、ダイレクトロール法、グラビア法、エクストルージョン法、ハケ塗り法などの方法が挙げられる。
【００６４】
−乾燥工程−
また、乾燥工程において、基材上のスラリー組成物を乾燥する方法としては、特に限定されず公知の方法を用いることができる。乾燥法としては、例えば、温風、熱風、低湿風による乾燥、真空乾燥、赤外線や電子線などの照射による乾燥が挙げられる。乾燥温度は、使用する炭酸水素塩の熱分解、昇華の懸念を避けるために、好ましくは１５０℃未満であり、さらに好ましくは１３０℃未満である。
【００６５】
なお、機能層としての電極合材層を調製する場合は、乾燥工程の後、金型プレスまたはロールプレスなどを用い、電極合材層に加圧処理を施すことが好ましい。
【００６６】
＜機能層を備える素子部材（電池部材）＞
上述した機能層を備える素子部材（電池部材（セパレータおよび電極））は、本発明の効果を著しく損なわない限り、上述した機能層と、基材以外の構成要素を備えていてもよい。このような構成要素としては、特に限定されることなく、上述した機能層に該当しない電極合材層、多孔膜層、および接着層などが挙げられる。
また、素子部材（電池部材）は、上述した機能層を複数種類備えていてもよい。例えば、電極は、集電体上に本発明の電極用スラリー組成物から形成される電極合材層を備え、且つ、当該電極合材層上に本発明の多孔膜層用および／または接着層用スラリー組成物から形成される多孔膜層および／または接着層を備えていてもよい。また例えば、セパレータは、セパレータ基材上または中に多孔膜層用スラリー組成物から形成される多孔膜層を備え、且つ、当該多孔膜層上に本発明の接着層用スラリー組成物から形成される接着層を備えていてもよい。
上述した機能層を備える電池部材は、隣接する電池部材と良好に接着することができ、また二次電池等の電気化学素子に優れた素子特性（例えば、レート特性）を発揮させることができる。
【００６７】
＜電気化学素子＞
二次電池等の電気化学素子は、上述した機能層を備えるものである。より具体的には、二次電池等の電気化学素子は、正極、負極、セパレータ、および電解液を備え、上述した二次電池等の電気化学素子用機能層が、素子部材（電池部材）である正極、負極およびセパレータの少なくとも一つに含まれる。そして、二次電池等の電気化学素子は、優れた素子特性（例えば、レート特性）を発揮し得る。
【００６８】
＜正極、負極およびセパレータ＞
二次電池等の電気化学素子に用いる正極、負極およびセパレータは、少なくとも一つが、上述した機能層を備える素子部材（電池部材）である。なお、上述した機能層を備えない正極、負極およびセパレータとしては、特に限定されることなく、既知の正極、負極およびセパレータを用いることができる。
【００６９】
＜電解液＞
電解液としては、通常、有機溶媒に支持電解質を溶解した有機電解液が用いられる。支持電解質としては、例えば、リチウムイオン二次電池においてはリチウム塩が用いられる。リチウム塩としては、例えば、ＬｉＰＦ６、ＬｉＡｓＦ６、ＬｉＢＦ４、ＬｉＳｂＦ６、ＬｉＡｌＣｌ４、ＬｉＣｌＯ４、ＣＦ３ＳＯ３Ｌｉ、Ｃ４Ｆ９ＳＯ３Ｌｉ、ＣＦ３ＣＯＯＬｉ、（ＣＦ３ＣＯ）２ＮＬｉ、（ＣＦ３ＳＯ２）２ＮＬｉ、（Ｃ２Ｆ５ＳＯ２）ＮＬｉなどが挙げられる。なかでも、溶媒に溶けやすく高い解離度を示すので、ＬｉＰＦ６、ＬｉＣｌＯ４、ＣＦ３ＳＯ３Ｌｉが好ましい。なお、電解質は１種類を単独で用いてもよく、２種類以上を組み合わせて用いてもよい。通常は、解離度の高い支持電解質を用いるほどリチウムイオン伝導度が高くなる傾向があるので、支持電解質の種類によりリチウムイオン伝導度を調節することができる。
【００７０】
電解液に使用する有機溶媒としては、支持電解質を溶解できるものであれば特に限定されないが、例えばリチウムイオン二次電池においては、ジメチルカーボネート（ＤＭＣ）、エチレンカーボネート（ＥＣ）、ジエチルカーボネート（ＤＥＣ）、プロピレンカーボネート（ＰＣ）、ブチレンカーボネート（ＢＣ）、エチルメチルカーボネート（ＥＭＣ）、ビニレンカーボネート（ＶＣ）等のカーボネート類；γ−ブチロラクトン、ギ酸メチル等のエステル類；１，２−ジメトキシエタン、テトラヒドロフラン等のエーテル類；スルホラン、ジメチルスルホキシド等の含硫黄化合物類；などが好適に用いられる。また、これらの溶媒の混合液を用いてもよい。中でも、誘電率が高く、安定な電位領域が広いので、カーボネート類が好ましい。通常、用いる溶媒の粘度が低いほどリチウムイオン伝導度が高くなる傾向があるので、溶媒の種類によりリチウムイオン伝導度を調節することができる。
なお、電解液中の電解質の濃度は適宜調整することができる。また、電解液には、既知の添加剤を添加してもよい。
【００７１】
＜電気化学素子の製造方法＞
上述した二次電池等の電気化学素子は、例えば、正極と負極とをセパレータを介して重ね合わせ、これを必要に応じて、巻く、折るなどして電池容器に入れ、電池容器に電解液を注入して封口することで製造することができる。なお、正極、負極、セパレータのうち、少なくとも一つの部材を、上述した機能層を備える素子部材（電池部材）とする。また、電池容器には、必要に応じてエキスパンドメタルや、ヒューズ、ＰＴＣ素子などの過電流防止素子、リード板などを入れ、電池内部の圧力上昇、過充放電の防止をしてもよい。電池の形状は、例えば、コイン型、ボタン型、シート型、円筒型、角形、扁平型など、何れであってもよい。
【００７２】
（電気化学素子接着層用スラリー組成物）
本発明の電気化学素子接着層用スラリー組成物は、本発明の電気化学素子用バインダー組成物と、任意の有機粒子を含んでもよく、電極活物質粒子および非導電性粒子を含まないが、その他の成分を含んでもよい。なおここで、電極活物質粒子および非導電性粒子は、前述した通りである。
【００７３】
＜有機粒子＞
前記有機粒子は、（ｉ）共重合体からなる非水溶性ポリマー粒子、または、（ｉｉ）部分被覆であってもよいコア／シェル構造の非水溶性ポリマー粒子である。但し、前記有機粒子は、本明細書に記載の結着剤、非導電性粒子、電極活物質粒子を含まない。
前記「（ｉ）共重合体からなる非水溶性ポリマー粒子」における「共重合体」としては、例えば、アクリロニトリル−ブタジエン共重合体、スチレンーブタジエン共重合体、（メタ）アクリレート共重合体などが挙げられる。
【００７４】
有機粒子の体積平均粒子径としては、特に制限はないが、２００ｎｍ以上であることが好ましく、３００ｎｍ以上であることがより好ましく、４００ｎｍ以上であることが特に好ましく、また、１０００ｎｍ以下であることが好ましく、９００ｎｍ以下であることがより好ましく、８００ｍ以下であることが特に好ましい。有機粒子の体積平均粒子径が、上記下限値以上であることで、電池の抵抗上昇を抑制することができ、上記上限値以下であることで、電極との接着性を向上することができる。
【００７５】
有機粒子は、結着剤よりも、体積平均粒子径が大きく、且つ、ガラス転移温度が高いことが好ましい。有機粒子は、結着剤よりも、粒子径が大きく、且つ、ガラス転移温度が高いことにより、良好な電極との接着性を発現しかつ、抵抗上昇を抑制することができる。
【００７６】
有機粒子のガラス転移温度としては、特に制限はないが、２０℃以上であることが好ましく、３０℃以上であることがより好ましく、４０℃以上であることが特に好ましく、また、９０℃以下であることが好ましく、８０℃以下であることがより好ましく、７０℃以下であることが特に好ましい。有機粒子のガラス転移温度が、上記下限値以上であることで、電池の抵抗上昇を抑制することができ、上記上限値以下であることで、電極との接着性を向上することができる。
【００７７】
有機粒子の電解液膨潤度としては、特に制限はないが、２０倍以下であることが好ましく、１０倍以下であることがより好ましく、５倍以下であることが特に好ましい。有機粒子の電解液膨潤度が、上記上限値以下であることで、電池の抵抗上昇を抑制することができる。
【００７８】
（多孔膜用スラリー組成物）
多孔膜用スラリー組成物は、本発明の電気化学素子用バインダー組成物と、任意の非導電性粒子と、その他の成分とを含む。なおここで、非導電性粒子は、前述した通りである。
【００７９】
多孔膜用スラリー組成物における結着剤および炭酸水素塩の体積平均粒子径としては、特に制限はないが、２０ｎｍ以上であることが好ましく、３０ｎｍ以上であることがより好ましく、４０ｎｍ以上であることが特に好ましく、また、３００ｎｍ以下であることが好ましく、２５０ｎｍ以下であることがより好ましく、２００ｎｍ以下であることが特に好ましい。結着剤および炭酸水素塩の体積平均粒子径が、上記下限値以上であることで、多孔膜の透気度上昇を抑制することができ、上記上限値以下であることで、良好な結着性を発揮することができる。
【００８０】
（複合膜）
本発明の複合膜は、本発明の機能膜用スラリー組成物である多孔膜層用スラリー組成物または接着層用スラリー組成物を、（ｉ）セパレータ基材の上に塗布等すること（積層）、または、（ｉｉ）セパレータ基材中に導入すること（内部）、により形成される。
【実施例】
【００８１】
以下、本発明について実施例に基づき具体的に説明するが、本発明はこれら実施例に限定されるものではない。なお、以下の説明において、量を表す「％」および「部」は、特に断らない限り、質量基準である。
実施例および比較例において、スラリー組成物のスラリー安定性、機能層の接着性（ピール強度）、二次電池のレート特性およびサイクル特性は、下記の方法で評価した。【００８２】
＜スラリー組成物のスラリー安定性＞
作製したスラリー組成物の作製直後の粘度をη０（Ｂ型粘度計、２５℃、６０ｒｐｍで測定）と定義した。２５℃で、３日間静置後のスラリー粘度をη１と定義する。そして、スラリー安定性として、Δη＝｜η１−η０｜／η０×１００（％）で示される粘度変化率を求め、以下の基準により評価した。この粘度変化率Δηの値は小さいほど、スラリーの安定性が高いことを示す。
Ａ：粘度変化率が、２０％未満
Ｂ：粘度変化率が、２０％以上４０％未満
Ｃ：粘度変化率が、４０％以上６０％未満
Ｄ：粘度変化率が、６０％以上１００％未満
Ｅ：粘度変化率が、１００％以上【００８３】
＜接着性（ピール強度）＞
＜＜機能層としての負極合材層の接着性（ピール強度）＞＞
作製したリチウムイオン二次電池用負極を長さ１００ｍｍ、幅１０ｍｍの長方形に切り出して試験片とし、負極合材層を有する面を下にして、試験片の負極合材層表面をセロハンテープ（ＪＩＳ  Ｚ１５２２に規定されるもの）を介して試験台（ＳＵＳ製基板）表面に貼り付けた。その後、集電体の一端を垂直方向に引張り速度５０ｍｍ／分で引っ張って剥がしたときの応力（Ｎ／ｍ）を測定した（なお、セロハンテープは試験台に固定されている）。上記と同様の測定を３回行い、その平均値を求めてこれをピール強度とし、以下の基準により評価した。ピール強度の値が大きいほど、負極合材層と集電体とが強固に密着し、負極合材層が接着性に優れることを示す。
Ａ：ピール強度が３．５Ｎ／ｍ以上
Ｂ：ピール強度が３．０Ｎ／ｍ以上３．５Ｎ／ｍ未満
Ｃ：ピール強度が２．５Ｎ／ｍ以上３．０Ｎ／ｍ未満
Ｄ：ピール強度が１．５Ｎ／ｍ以上２．５Ｎ／ｍ未満
Ｅ：ピール強度が１．５Ｎ／ｍ未満【００８４】
＜＜機能層としての正極合材層の接着性（ピール強度）＞＞
作製したリチウムイオン二次電池用正極を長さ１００ｍｍ、幅１０ｍｍの長方形に切り出して試験片とし、正極合材層を有する面を下にして、試験片の正極合材層表面をセロハンテープ（ＪＩＳ  Ｚ１５２２に規定されるもの）を介して試験台（ＳＵＳ製基板）表面に貼り付けた。その後、集電体の一端を垂直方向に引張り速度５０ｍｍ／分で引っ張って剥がしたときの応力（Ｎ／ｍ）を測定した（なお、セロハンテープは試験台に固定されている）。上記と同様の測定を３回行い、その平均値を求めてこれをピール強度とし、以下の基準により評価した。ピール強度の値が大きいほど、正極合材層と集電体とが強固に密着し、正極合材層が接着性に優れることを示す。
Ａ：ピール強度が５０．０Ｎ／ｍ以上
Ｂ：ピール強度が４０．０Ｎ／ｍ以上５０．０Ｎ／ｍ未満
Ｃ：ピール強度が３０．０Ｎ／ｍ以上４０．０Ｎ／ｍ未満
Ｄ：ピール強度が２０．０Ｎ／ｍ以上３０．０Ｎ／ｍ未満
Ｅ：ピール強度が２０．０Ｎ／ｍ未満【００８５】
＜＜機能層としての多孔膜層の接着性（ピール強度）＞＞
作製した多孔膜層を備えるセパレータを長さ１００ｍｍ、幅１０ｍｍの長方形に切り出して試験片とし、多孔膜層を有する面を下にして、試験片の多孔膜層表面をセロハンテープ（ＪＩＳ  Ｚ１５２２に規定されるもの）を介して試験台（ＳＵＳ製基板）表面に貼り付けた。その後、セパレータ基材の一端を垂直方向に引張り速度５０ｍｍ／分で引っ張って剥がしたときの応力（Ｎ／ｍ）を測定した（なお、セロハンテープは試験台に固定されている）。上記と同様の測定を３回行い、その平均値を求めてこれをピール強度とし、以下の基準により評価した。ピール強度の値が大きいほど、多孔膜層とセパレータ基材とが強固に密着し、多孔膜層が接着性に優れることを示す。
Ａ：ピール強度が３．０Ｎ／ｍ以上
Ｂ：ピール強度が２．５Ｎ／ｍ以上３．０Ｎ／ｍ未満
Ｃ：ピール強度が２．０Ｎ／ｍ以上２．５Ｎ／ｍ未満
Ｄ：ピール強度が１．５Ｎ／ｍ以上２．０Ｎ／ｍ未満
Ｅ：ピール強度が１．５Ｎ／ｍ未満【００８６】
＜＜機能層としての接着層の接着性（ピール強度）＞＞
作製した接着層を備えるセパレータを長さ１００ｍｍ、幅１０ｍｍの長方形に切り出して試験片とし、接着層を有する面を下にして、試験片の接着層表面をセロハンテープ（ＪＩＳ  Ｚ１５２２に規定されるもの）を介して試験台（ＳＵＳ製基板）表面に貼り付けた。その後、セパレータ基材の一端を垂直方向に引張り速度５０ｍｍ／分で引っ張って剥がしたときの応力（Ｎ／ｍ）を測定した（なお、セロハンテープは試験台に固定されている）。上記と同様の測定を３回行い、その平均値を求めてこれをピール強度とし、以下の基準により評価した。ピール強度の値が大きいほど、接着層とセパレータ基材とが強固に密着し、接着層が接着性に優れることを示す。
Ａ：ピール強度が４０．０Ｎ／ｍ以上
Ｂ：ピール強度が３０．０Ｎ／ｍ以上４０．０Ｎ／ｍ未満
Ｃ：ピール強度が２０．０Ｎ／ｍ以上３０．０Ｎ／ｍ未満
Ｄ：ピール強度が１０．０Ｎ／ｍ以上２０．０Ｎ／ｍ未満
Ｅ：ピール強度が１０．０Ｎ／ｍ未満【００８７】
＜＜複合膜の接着性（ピール強度）＞＞
作製した複合膜を長さ１００ｍｍ、幅１０ｍｍの長方形に切り出して試験片とし、表１−４における「機能層：配置」の欄が「積層」である場合は、機能層を有する面を下にして、また、表１−４における「機能層：配置」の欄が「内部」である場合は、複合膜のいずれかの面を下にして、試験片の機能層表面をセロハンテープ（ＪＩＳ  Ｚ１５２２に規定されるもの）を介して試験台（ＳＵＳ製基板）表面に貼り付けた。その後、セパレータ基材の一端を垂直方向に引張り速度５０ｍｍ／分で引っ張って剥がしたときの応力（Ｎ／ｍ）を測定した（なお、セロハンテープは試験台に固定されている）。上記と同様の測定を３回行い、その平均値を求めてこれをピール強度とし、以下の基準により評価した。ピール強度の値が大きいほど、機能層とセパレータ基材とが強固に密着し、複合膜が接着性に優れることを示す。
Ａ：ピール強度が５０．０Ｎ／ｍ以上
Ｂ：ピール強度が４０．０Ｎ／ｍ以上５０．０Ｎ／ｍ未満
Ｃ：ピール強度が３０．０Ｎ／ｍ以上４０．０Ｎ／ｍ未満
Ｄ：ピール強度が２０．０Ｎ／ｍ以上３０．０Ｎ／ｍ未満
Ｅ：ピール強度が２０．０Ｎ／ｍ未満【００８８】
＜＜機能層としての電気二重層キャパシタ（ＥＤＬＣ）用電極合材層の接着性（ピール強度）＞＞
作製した電極合材層を備える電気二重層キャパシタ用電極を長さ１００ｍｍ、幅１０ｍｍの長方形に切り出して試験片とし、電極合材層を有する面を下にして、試験片の電極合材層表面をセロハンテープ（ＪＩＳ  Ｚ１５２２に規定されるもの）を介して試験台（ＳＵＳ製基板）表面へ貼り付けた。その後、集電体の一端を垂直方向に引張り速度５０ｍｍ／分で引っ張って剥がしたときの応力（Ｎ／ｍ）を測定した（なお、セロハンテープは試験台に固定されている）。上記と同様の測定を３回行い、その平均値を求めてこれをピール強度とし、以下の基準により評価した。ピール強度の値が大きいほど、電極合材層と集電体とが強固に密着し、電極合材層が接着性に優れることを示す。
Ａ：ピール強度が１５．０Ｎ／ｍ以上
Ｂ：ピール強度が１２．０Ｎ／ｍ以上１５．０Ｎ／ｍ未満
Ｃ：ピール強度が９．０Ｎ／ｍ以上１２．０Ｎ／ｍ未満
Ｄ：ピール強度が５．０Ｎ／ｍ以上９．０Ｎ／ｍ未満
Ｅ：ピール強度が５．０Ｎ／ｍ未満【００８９】
＜＜プロセス接着性＞＞
作製した正極およびセパレータ（機能層を両面に備える）を、それぞれ、長さ５０ｍｍ、幅１０ｍｍに裁断した。
そして、裁断した正極およびセパレータを、重ね合わせて積層させた。得られた積層片を、温度７０℃、荷重１０ｋＮ／ｍのロールプレスを用いて、３ｍ／ｍｉｎのプレス速度でプレスし、試験片を得た。
この試験片を、正極の集電体側の面を下にして、正極の集電体側の面にセロハンテープ（ＪＩＳ  Ｚ１５２２に規定されるもの）を貼り付けた。なお、セロハンテープは水平な試験台に固定しておいた。そして、引張り速度５０ｍｍ／分で、セパレータの一端を鉛直上方に引っ張って剥がしたときの応力を測定した。当該測定を計３回行った。
また別途、作製した負極およびセパレータを、それぞれ、長さ５０ｍｍ、幅１０ｍｍに裁断した。そして、上記正極を用いた場合と同様にして、試験片を得て、応力の測定を計３回行った。
上記正極および負極を用いた測定により、得られた合計６回の応力の平均値を第二ピール強度（Ｎ／ｍ）として求め、機能層を介した電極とセパレータとのプロセス接着性として下記の基準で評価した。第二のピール強度が大きいほど、プロセス接着性が良好であることを示す。
Ａ：第二ピール強度が１０．０Ｎ／ｍ以上
Ｂ：第二ピール強度が７．０Ｎ／ｍ以上１０．０Ｎ／ｍ未満
Ｃ：第二ピール強度が５．０Ｎ／ｍ以上７．０Ｎ／ｍ未満
Ｄ：第二ピール強度が２．０Ｎ／ｍ以上５．０Ｎ／ｍ未満
Ｅ：第二ピール強度が２．０Ｎ／ｍ未満【００９０】
＜＜透気度上昇値＞＞
セパレータの製造に用いたセパレータ基材および機能層を形成したセパレータについて、デジタル型王研式透気度・平滑度試験機（旭精工株式会社製、ＥＹＯ−５−１Ｍ−Ｒ）を用いてガーレー値（秒／１００ｃｃＡｉｒ）を測定した。具体的には、「セパレータ基材」のガーレー値Ｇ０と、機能層を形成した「セパレータ」のガーレー値Ｇ１とから、ガーレー値の増加量ΔＧ（＝Ｇ１−Ｇ０）を求めて、以下の基準で評価した。このガーレー値の増加率ΔＧが小さいほど、セパレータのイオン伝導性が優れていることを示す。
Ａ：ガーレー値の増加量が１０秒／１００ｃｃＡｉｒ未満である。
Ｂ：ガーレー値の増加量が１０秒／１００ｃｃＡｉｒ以上１５秒／１００ｃｃＡｉｒ未満である。
Ｃ：ガーレー値の増加量が１５秒／１００ｃｃＡｉｒ以上２０秒／１００ｃｃＡｉｒ未満である。
Ｄ：ガーレー値の増加量が２０秒／１００ｃｃＡｉｒ以上３０秒／１００ｃｃＡｉｒ未満である。
Ｅ：ガーレー値の増加量が３０秒／１００ｃｃＡｉｒ以上である。【００９１】
＜電気化学素子としてのリチウムイオン二次電池（ＬＩＢ）のレート特性＞
作製したリチウムイオン二次電池を、電解液注液後、温度２５℃で、５時間静置した。次に、温度２５℃、０．２Ｃの定電流法にて、セル電圧３．６５Ｖまで充電し、その後、温度６０℃で１２時間エージング処理を行った。そして、温度２５℃、０．２Ｃの定電流法にて、セル電圧３．００Ｖまで放電した。その後、０．２Ｃの定電流にて、ＣＣ−ＣＶ充電（上限セル電圧４．３５Ｖ）を行い、０．２Ｃの定電流にてセル電圧３．００ＶまでＣＣ放電を行った。この０．２Ｃにおける充放電を３回繰り返し実施した。
次に、温度２５℃の環境下、セル電圧４．３５−３．００Ｖ間で、０．２Ｃの定電流充放電を実施し、このときの放電容量をＣ０と定義した。その後、同様に０．２Ｃの定電流にてＣＣ−ＣＶ充電し、温度−１０℃の環境下において、０．５Ｃの定電流にて２．５Ｖまで放電を実施し、このときの放電容量をＣ１と定義した。そして、レート特性として、ΔＣ＝（Ｃ１／Ｃ０）×１００（％）で示される容量維持率を求め、以下の基準により評価した。この容量維持率ΔＣの値は大きいほど、低温環境下、高電流での放電容量が高く、そして内部抵抗が低いことを示す。
Ａ：容量維持率ΔＣが７０％以上
Ｂ：容量維持率ΔＣが６５％以上７０％未満
Ｃ：容量維持率ΔＣが６０％以上６５％未満
Ｄ：容量維持率ΔＣが５５％以上６０％未満
Ｅ：容量維持率ΔＣが５５％未満【００９２】
＜電気化学素子としての電気二重層キャパシタ（ＥＤＬＣ）のレート特性＞
作製した電気二重層キャパシタを、電解液注液後、温度２５℃で、５時間静置した。次に、温度２５℃、２．０ｍＡ／ｃｍ２の定電流定電圧充電法にて、２．７Ｖまで充電した。その後、２５℃、２．０ｍＡ／ｃｍ２とし０．０Ｖまで放電した。この充放電を３回繰り返した。
次に、温度２５℃の環境下、セル電圧２．７−０．０Ｖ間で、２．０ｍＡ／ｃｍ２の定電流充放電を実施し、このときの放電容量をＣ０と定義した。その後、同様に２．０ｍＡ／ｃｍ２の定電流定電圧法にて充電し、温度−１０℃の環境下において、２０．０ｍＡ／ｃｍ２の定電流にて０．０Ｖまで放電を実施し、このときの放電容量をＣ１と定義した。そして、レート特性として、ΔＣ＝（Ｃ１／Ｃ０）×１００（％）で示される容量維持率を求め、以下の基準により評価した。この容量維持率ΔＣの値は大きいほど、低温環境下、高電流での放電容量が高く、そして内部抵抗が低いことを示す。
Ａ：容量維持率ΔＣが７０％以上
Ｂ：容量維持率ΔＣが６５％以上７０％未満
Ｃ：容量維持率ΔＣが６０％以上６５％未満
Ｄ：容量維持率ΔＣが５５％以上６０％未満
Ｅ：容量維持率ΔＣが５５％未満【００９３】
＜電気化学素子としてのリチウムイオン二次電池（ＬＩＢ）のサイクル特性＞
作製したリチウムイオン二次電池を、２５℃の環境下で２４時間静置した。その後、２５℃にて、１Ｃの充電レートにて定電圧定電流（ＣＣ−ＣＶ）方式で４．３５Ｖ（カットオフ条件：０．０２Ｃ）まで充電し、１Ｃの放電レートにて定電流（ＣＣ）方式で３．０Ｖまで放電する充放電の操作を行い、初期容量Ｃ０を測定した。
さらに、４５℃環境下で同様の充放電の操作を繰り返し、３００サイクル後の容量Ｃ１を測定した。そして、容量維持率ΔＣ＝（Ｃ１／Ｃ０）×１００（％）を算出し、下記の基準で評価した。この容量維持率の値が高いほど、放電容量の低下が少なく、サイクル特性に優れていることを示す。
Ａ：容量維持率ΔＣが８５％以上
Ｂ：容量維持率ΔＣが８０％以上８５％未満
Ｃ：容量維持率ΔＣが７５％以上８０％未満
Ｄ：容量維持率ΔＣが７０％以上７５％未満
Ｅ：容量維持率ΔＣが７０％未満【００９４】
＜電気化学素子としての電気二重層キャパシタ（ＥＤＬＣ）のサイクル特性＞
作製した電気二重層キャパシタを、２５℃の環境下で２４時間静置した。その後、２５℃にて、２０．０ｍＡ／ｃｍ２の充電レートにて定電圧定電流（ＣＣ−ＣＶ）方式で２．７Ｖ（カットオフ条件：０．２ｍＡ／ｃｍ２）まで充電し、２０．０ｍＡ／ｃｍ２の放電レートにて定電流（ＣＣ）方式で０．０Ｖまで放電する充放電の操作を行い、初期容量Ｃ０を測定した。
さらに、６０℃環境下で同様の充放電の操作を繰り返し、１０００サイクル後の容量Ｃ１を測定した。そして、容量維持率ΔＣ＝（Ｃ１／Ｃ０）×１００（％）を算出し、下記の基準で評価した。この容量維持率の値が高いほど、放電容量の低下が少なく、サイクル特性に優れていることを示す。
Ａ：容量維持率ΔＣが９０％以上
Ｂ：容量維持率ΔＣが８５％以上９０％未満
Ｃ：容量維持率ΔＣが８０％以上８５％未満
Ｄ：容量維持率ΔＣが７５％以上８０％未満
Ｅ：容量維持率ΔＣが７５％未満【００９５】
（実施例１）
＜結着材（重合体Ａ）の調整＞
撹拌機付き５ＭＰａ耐圧容器に、芳香族ビニル単量体としてのスチレン３２部、脂肪族共役ジエン単量体としての１，３−ブタジエン３３部、シアノ基（ニトリル基）含有単量体としてのアクリロニトリル２９部、カルボキシル基（カルボン酸基）含有単量体としてのイタコン酸５部、ヒドロキシル基含有単量体としてのアクリル酸−２−ヒドロキシエチル１部、分子量調整剤としてのｔ−ドデシルメルカプタン０．３部、乳化剤としてのドデシルベンゼンスルホン酸ナトリウム５部、溶媒としてのイオン交換水１５０部、および、重合開始剤としての過硫酸カリウム１部を投入し、十分に撹拌した後、温度５５℃に加温して重合を開始した。単量体消費量が９５．０％になった時点で冷却し、反応を停止した。こうして得られた重合体を含んだ水分散体に、５％水酸化ナトリウム水溶液を添加して、ｐＨを８に調整した。その後、加熱減圧蒸留によって未反応単量体の除去を行った。さらにその後、温度３０℃以下まで冷却することにより、結着材としての重合体Ａを含む水分散液を得た。【００９６】
＜負極合材層用バインダー組成物の調製＞
重合体Ａの水分散液１００部（固形分相当）に対し、炭酸水素塩としての炭酸水素ナトリウム４０部を混合し、バインダー組成物を調製した。【００９７】
＜負極合材層用スラリー組成物の調製＞
プラネタリーミキサーに、負極活物質としての人造黒鉛（理論容量：３６０ｍＡｈ／ｇ）４８．７５部、天然黒鉛（理論容量：３６０ｍＡｈ／ｇ）４８．７５部と、増粘剤としてカルボキシメチルセルロースを固形分相当で１部とを投入した。さらに、イオン交換水にて固形分濃度が６０％となるように希釈し、その後、回転速度４５ｒｐｍで６０分混練した。その後、上述で得られた負極合材層用バインダー組成物を固形分相当で１．５部投入し、回転速度４０ｒｐｍで４０分混練した。そして、粘度が３０００±５００ｍＰａ・ｓ（Ｂ型粘度計、２５℃、６０ｒｐｍで測定）となるようにイオン交換水を加えることにより、負極合材層用スラリー組成物を調製した。この負極合材層用スラリー組成物を用いて、スラリー安定性を評価した。結果を表１−１に示す。【００９８】
＜負極の製造＞
上記負極合材層用スラリー組成物を、コンマコーターで、集電体である銅箔（厚さ１５μｍ）の表面に、塗付量が１１±０．５ｍｇ／ｃｍ２となるように塗布した。その後、負極合材層用スラリー組成物が塗布された銅箔を、５００ｍｍ／分の速度で、温度８０℃のオーブン内を２分間、さらに温度１１０℃のオーブン内を２分間かけて搬送することにより、銅箔上のスラリー組成物を乾燥させ、集電体上に負極合材層が形成された負極原反を得た。
その後、作製した負極原反の負極合材層側を温度２５±３℃の環境下、線圧１１ｔ（トン）の条件でロールプレスし、負極合材層密度が１．６０ｇ／ｃｍ３の負極を得た。その後、当該負極を、温度２５±３℃、相対湿度５０±５％の環境下にて１週間放置した。放置後の負極を用いて、負極合材層のピール強度を評価した。結果を表１−１に示す。【００９９】
＜正極の製造＞
プラネタリーミキサーに、正極活物質としてのＣｏ−Ｎｉ−Ｍｎのリチウム複合酸化物系の活物質（ＮＭＣ１１１、ＬｉＮｉ１／３Ｃｏ１／３Ｍｎ１／３Ｏ２、平均粒子径１０μｍ）を９６部、導電材としてのアセチレンブラック２部（電気化学工業製、商品名「ＨＳ−１００」）、結着材としてのポリフッ化ビニリデン（クレハ化学製、商品名「ＫＦ−１１００」）２部を添加し、さらに、分散媒としてのＮ−メチル−２−ピロリドン（ＮＭＰ）を全固形分濃度が６７％となるように加えて混合し、正極合材層用スラリー組成物を調製した。
続いて、得られた正極合材層用スラリー組成物を、コンマコーターで、集電体である厚さ２０μｍのアルミニウム箔の上に、塗布量が２０±０．５ｍｇ／ｃｍ２となるように塗布した。
さらに、３００ｍｍ／分の速度で、温度９０℃のオーブン内を４分間、さらに温度１２０℃のオーブン内を４分間かけて搬送することにより、アルミニウム箔上のスラリー組成物を乾燥させ、集電体上に正極合材層が形成された正極原反を得た。
その後、作製した正極原反の正極合材層側を温度２５±３℃の環境下、線圧１４ｔ（トン）の条件でロールプレスし、正極合材層密度が３．２０ｇ／ｃｍ３の正極を得た。その後、当該正極を、温度２５±３℃、相対湿度５０±５％の環境下にて１週間放置した。【０１００】
＜セパレータの準備＞
セパレータとして、ポリプロピレン製、セルガード２５００を用いた。【０１０１】
＜電気化学素子としてのリチウムイオン二次電池（ＬＩＢ）の製造＞
上記の負極、正極およびセパレータを用いて、負極合材層と正極合材層がセパレータを介して対向するように捲回セル（放電容量５２０ｍＡｈ相当）を作製し、アルミ包材内に配置した。その後、このアルミ包材内に、電解液として濃度１．０ＭのＬｉＰＦ６溶液（溶媒：エチレンカーボネート（ＥＣ）／ジエチルカーボネート（ＤＥＣ）＝３／７（体積比）の混合溶媒、添加剤：ビニレンカーボネート２体積％（溶媒比）含有）を充填した。さらに、アルミ包材の開口を密封するために、温度１５０℃のヒートシールをしてアルミ包材を閉口し、リチウムイオン二次電池を製造した。このリチウムイオン二次電池を用いて、レート特性およびサイクル特性を評価した。結果を表１−１に示す。【０１０２】
（実施例２）
負極合材層用バインダー組成物の調製の際に、炭酸水素塩として、ＮａＨＣＯ３の代わりにＮＨ４ＨＣＯ３を用いたこと以外は、実施例１と同様にして、結着材としての重合体Ａ、負極合材層用バインダー組成物、負極合材層用スラリー組成物、負極、正極、セパレータ、および二次電池を製造した。そして、実施例１と同様にして評価を行なった。結果を表１−１に示す。【０１０３】
（実施例３）
負極合材層用バインダー組成物の調製の際に、炭酸水素塩として、ＮａＨＣＯ３の代わりにＣａ（ＨＣＯ３）２を用いたこと以外は、実施例１と同様にして、結着材としての重合体Ａ、負極合材層用バインダー組成物、負極合材層用スラリー組成物、負極、正極、セパレータ、および二次電池を製造した。そして、実施例１と同様にして評価を行なった。結果を表１−１に示す。【０１０４】
（実施例４）
負極合材層用バインダー組成物の調製の際に、結着材（重合体Ａ）に替えて、下記に示す方法により調製した結着材（重合体Ｂ）を使用した以外は、実施例１と同様にして、負極合材層用バインダー組成物、負極合材層用スラリー組成物、負極、正極、セパレータ、および二次電池を製造した。そして、実施例１と同様にして評価を行なった。結果を表１−１に示す。【０１０５】
＜結着材（重合体Ｂ）の調製＞
撹拌機付き５ＭＰａ耐圧容器に、芳香族ビニル単量体としてのスチレン６１部、脂肪族共役ジエン単量体としての１，３−ブタジエン３３部、カルボキシル基（カルボン酸基）含有単量体としてのイタコン酸５部、ヒドロキシル基含有単量体としてのアクリル酸−２−ヒドロキシエチル１部、分子量調整剤としてのｔ−ドデシルメルカプタン０．３部、乳化剤としてのドデシルベンゼンスルホン酸ナトリウム５部、溶媒としてのイオン交換水１５０部、および、重合開始剤としての過硫酸カリウム１部を投入し、十分に撹拌した後、温度５５℃に加温して重合を開始した。単量体消費量が９５．０％になった時点で冷却し、反応を停止した。こうして得られた重合体を含んだ水分散体に、５％水酸化ナトリウム水溶液を添加して、ｐＨを８に調整した。その後、加熱減圧蒸留によって未反応単量体の除去を行った。さらにその後、温度３０℃以下まで冷却することにより、結着材としての重合体Ｂを含む水分散液を得た。【０１０６】
（実施例５）
負極合材層用バインダー組成物の調製の際に、結着材（重合体Ａ）に替えて、下記に示す方法により調製した結着材（重合体Ｃ）を使用した以外は、実施例１と同様にして、負極合材層用バインダー組成物、負極合材層用スラリー組成物、負極、正極、セパレータ、および二次電池を製造した。そして、実施例１と同様にして評価を行なった。結果を表１−１に示す。【０１０７】
＜結着材（重合体Ｃ）の調製＞
撹拌機付き５ＭＰａ耐圧容器に、芳香族ビニル単量体としてのスチレン１１部、脂肪族共役ジエン単量体としての１，３−ブタジエン３３部、シアノ基（ニトリル基）含有単量体としてのアクリロニトリル５０部、カルボキシル基（カルボン酸基）含有単量体としてのイタコン酸５部、ヒドロキシル基含有単量体としてのアクリル酸−２−ヒドロキシエチル１部、分子量調整剤としてのｔ−ドデシルメルカプタン０．３部、乳化剤としてのドデシルベンゼンスルホン酸ナトリウム５部、溶媒としてのイオン交換水１５０部、および、重合開始剤としての過硫酸カリウム１部を投入し、十分に撹拌した後、温度５５℃に加温して重合を開始した。単量体消費量が９５．０％になった時点で冷却し、反応を停止した。こうして得られた重合体を含んだ水分散体に、５％水酸化ナトリウム水溶液を添加して、ｐＨを８に調整した。その後、加熱減圧蒸留によって未反応単量体の除去を行った。さらにその後、温度３０℃以下まで冷却することにより、結着材としての重合体Ｃを含む水分散液を得た。【０１０８】
（実施例６）
負極合材層用バインダー組成物の調製の際に、結着材（重合体Ａ）に替えて、下記に示す方法により調製した結着材（重合体Ｄ）を使用した以外は、実施例１と同様にして、負極合材層用バインダー組成物、負極合材層用スラリー組成物、負極、正極、セパレータ、および二次電池を製造した。そして、実施例１と同様にして評価を行なった。結果を表１−１に示す。【０１０９】
＜結着材（重合体Ｄ）の調製＞
撹拌機付き５ＭＰａ耐圧容器に、芳香族ビニル単量体としてのスチレン６１部、脂肪族共役ジエン単量体としての１，３−ブタジエン３８部、ヒドロキシル基含有単量体としてのアクリル酸−２−ヒドロキシエチル１部、分子量調整剤としてのｔ−ドデシルメルカプタン０．３部、乳化剤としてのドデシルベンゼンスルホン酸ナトリウム５部、溶媒としてのイオン交換水１５０部、および、重合開始剤としての過硫酸カリウム１部を投入し、十分に撹拌した後、温度５５℃に加温して重合を開始した。単量体消費量が９５．０％になった時点で冷却し、反応を停止した。こうして得られた重合体を含んだ水分散体に、５％水酸化ナトリウム水溶液を添加して、ｐＨを８に調整した。その後、加熱減圧蒸留によって未反応単量体の除去を行った。さらにその後、温度３０℃以下まで冷却することにより、結着材としての重合体Ｄを含む水分散液を得た。【０１１０】
（実施例７）
負極合材層用バインダー組成物の調製の際に、結着材（重合体Ａ）に替えて、下記に示す方法により調製した結着材（重合体Ｅ）を使用し、下記のように負極合材層用スラリー組成物を調製した以外は、実施例１と同様にして、負極、正極、セパレータ、および二次電池を製造した。そして、実施例１と同様にして評価を行なった。結果を表１−１に示す。【０１１１】
＜結着材（重合体Ｅ）の調製＞
セプタム付き１Ｌフラスコに、イオン交換水７２０ｇを投入して、温度４０℃に加熱し、流量１００ｍＬ／分の窒素ガスでフラスコ内を置換した。次に、イオン交換水１０ｇと、カルボキシル基（カルボン酸基）含有単量体としてのアクリル酸２５部と、アクリルアミド７５部とを混合して、シリンジでフラスコ内に注入した。その後、重合開始剤としての過硫酸カリウムの２．５％水溶液８部をシリンジでフラスコ内に追加した。さらに、その１５分後に、重合促進剤としてのテトラメチルエチレンジアミンの２．０％水溶液２２部をシリンジで追加した。４時間後、重合開始剤としての過硫酸カリウムの２．５％水溶液４部をフラスコ内に追加し、さらに重合促進剤としてのテトラメチルエチレンジアミンの２．０％水溶液１１部を追加して、温度を６０℃に昇温し、重合反応を進めた。３時間後、フラスコを空気中に開放して重合反応を停止させ、生成物を温度８０℃で脱臭し、残留単量体を除去した。その後、水酸化リチウムの１０％水溶液を用いて生成物のｐＨを８に調整することにより、結着材としての重合体Ｅを含む水分散液を得た。【０１１２】
＜負極合材層用バインダー組成物の調製＞
重合体Ｅの水分散液１００部（固形分相当）に対し、炭酸水素塩としての炭酸水素ナトリウム４０部を混合し、バインダー組成物を調製した。【０１１３】
＜負極合材層用スラリー組成物の調製＞
プラネタリーミキサーに、負極活物質としての人造黒鉛（理論容量：３６０ｍＡｈ／ｇ）４８．７５部、天然黒鉛（理論容量：３６０ｍＡｈ／ｇ）４８．７５部と、上記負極合材層用バインダー組成物を固形分相当で２．５部とを投入した。さらに、イオン交換水にて固形分濃度が６０％となるように希釈し、その後、回転速度４５ｒｐｍで６０分混練した。そして、粘度が３０００±５００ｍＰａ・ｓ（Ｂ型粘度計、２５℃、６０ｒｐｍで測定）となるようにイオン交換水を加えることにより、負極合材層用スラリー組成物を調製した。【０１１４】
（実施例８）
＜結着材（重合体Ｆ）の調製＞
メカニカルスターラーおよびコンデンサを装着した反応器Ａに、窒素雰囲気下、イオン交換水８５部、直鎖アルキルベンゼンスルホン酸ナトリウム０．２部を入れた後、撹拌しながら５５℃に加熱し、過硫酸カリウム０．３部を５．０％水溶液として反応器Ａに添加した。次いで、メカニカルスターラーを装着した上記とは別の容器Ｂに、窒素雰囲気下、シアノ基（ニトリル基）含有単量体としてのアクリロニトリル９０部、カルボキシル基（カルボン酸基）含有単量体としてのメタクリル酸２部、アミノ基含有単量体としてのジメチルアミノエチルメタクリレート３部、および（メタ）アクリル酸エステル単量体としてのアクリル酸ｎ−ブチル（ｎ−ブチルアクリレート）５部、並びに、直鎖アルキルベンゼンスルホン酸ナトリウム０．６部、ターシャリードデシルメルカプタン０．０３５部、ポリオキシエチレンラウリルエーテル０．４部、およびイオン交換水８０部を添加し、これを攪拌乳化させて単量体混合液を調製した。そして、この単量体混合液を攪拌乳化させた状態にて、５時間かけて一定の速度で反応器Ａに添加し、重合転化率が９５％になるまで反応させ、共重合体の水分散液を得た。続いて得られた共重合体の水分散液に、ＮＭＰを共重合体の固形分濃度が７％になるよう添加した。そして９０℃にて減圧蒸留を実施して水および過剰なＮＭＰを除去し、結着材としての重合体ＨのＮＭＰ溶液（固形分濃度が８％）を得た。【０１１５】
＜正極合材層用バインダー組成物の調製＞
重合体ＦのＮＭＰ溶液１００部（固形分相当）に対し、炭酸水素塩としての炭酸水素ナトリウム３０部を混合し、バインダー組成物を調製した。【０１１６】
＜正極合材層用スラリー組成物の調製＞
正極活物質としてのＣｏ−Ｎｉ−Ｍｎのリチウム複合酸化物系の活物質（ＮＭＣ１１１、ＬｉＮｉ１／３Ｃｏ１／３Ｍｎ１／３Ｏ２、平均粒子径１０μｍ）９６部に対して、導電材としてのアセチレンブラック２部（電気化学工業製、商品名「ＨＳ−１００」）と、上記正極合材層用バインダー組成物を固形分相当で２部とを添加して、ＮＭＰにて全固形分濃度が６５％となるように希釈し、ディスパーにて３０００ｒｐｍ、１時間撹拌した。そして、粘度が３０００±５００ｍＰａ・ｓ（Ｂ型粘度計、２５℃、６０ｒｐｍで測定）となるようにイオン交換水を加えることにより、正極合材層用スラリー組成物を調製した。この正極合材層用スラリー組成物を用いて、スラリー安定性を評価した。結果を表１−１に示す。【０１１７】
＜正極の製造＞
上述で得られた正極合材層用スラリー組成物を使用した以外は、実施例１と同様にして正極原反および正極を製造した。そして、得られた正極を用いて正極合材層の接着性（ピール強度）を評価した。結果を表１−１に示す。【０１１８】
＜負極の製造＞
プラネタリーミキサーに、負極活物質としての人造黒鉛（理論容量：３６０ｍＡｈ／ｇ）４８．７５部、天然黒鉛（理論容量：３６０ｍＡｈ／ｇ）４８．７５部と、増粘剤としてのカルボキシメチルセルロースを固形分相当で１部とを投入した。さらに、イオン交換水にて固形分濃度が６０％となるように希釈し、その後、回転速度４５ｒｐｍで６０分混練した。その後、実施例１と同様にして得た重合体Ａを固形分相当で１．５部投入し、回転速度４０ｒｐｍで４０分混練した。そして、粘度が３０００±５００ｍＰａ・ｓ（Ｂ型粘度計、２５℃、６０ｒｐｍで測定）となるようにイオン交換水を加えることにより、負極合材層用スラリー組成物を調製した。
上記負極合材層用スラリー組成物を、コンマコーターで、集電体である厚さ１５μｍの銅箔の表面に、塗付量が１１±０．５ｍｇ／ｃｍ２となるように塗布した。その後、負極合材層用スラリー組成物が塗布された銅箔を、５００ｍｍ／分の速度で、温度８０℃のオーブン内を２分間、さらに温度１１０℃のオーブン内を２分間かけて搬送することにより、銅箔上のスラリー組成物を乾燥させ、集電体上に負極合材層が形成された負極原反を得た。
その後、作製した負極原反の負極合材層側を温度２５±３℃の環境下、線圧１１ｔ（トン）の条件でロールプレスし、負極合材層密度が１．６０ｇ／ｃｍ３の負極を得た。その後、当該負極を、温度２５±３℃、相対湿度５０±５％の環境下にて１週間放置した。【０１１９】
＜セパレータ、二次電池の製造＞
上述で得られた正極および負極を使用した以外は、実施例１と同様にして、セパレータを準備し、二次電池を製造した。そして、得られたリチウムイオン二次電池を用いてレート特性およびサイクル特性を評価した。結果を表１−１に示す。【０１２０】
（実施例９）
正極合材層用バインダー組成物の調製の際に、結着材（重合体Ｆ）に替えて、下記に示す方法により調製した結着材（重合体Ｇ）を使用した以外は、実施例８と同様にして、正極合材層用バインダー組成物、正極合材層用スラリー組成物、正極、負極、セパレータ、および二次電池を製造した。そして、実施例８と同様にして評価を行なった。結果を表１−１に示す。【０１２１】
＜結着材（重合体Ｇ）の調製＞
メカニカルスターラーおよびコンデンサを装着した反応器Ａに、窒素雰囲気下、イオン交換水８５部、直鎖アルキルベンゼンスルホン酸ナトリウム０．２部を入れた後、撹拌しながら５５℃に加熱し、過硫酸カリウム０．３部を５．０％水溶液として反応器Ａに添加した。次いで、メカニカルスターラーを装着した上記とは別の容器Ｂに、窒素雰囲気下、シアノ基（ニトリル基）含有単量体としてのアクリロニトリル６５部、カルボキシル基（カルボン酸基）含有単量体としてのメタクリル酸２部、アミノ基含有単量体としてのジメチルアミノエチルメタクリレート３部、（メタ）アクリル酸エステル単量体としてのアクリル酸２−エチルヘキシル（２−エチルヘキシルアクリレート）２０部、および（メタ）アクリル酸エステル単量体としてのアクリル酸ｎ−ブチル（ｎ−ブチルアクリレート）１０部、並びに、直鎖アルキルベンゼンスルホン酸ナトリウム０．６部、ターシャリードデシルメルカプタン０．０３５部、ポリオキシエチレンラウリルエーテル０．４部、およびイオン交換水８０部を添加し、これを攪拌乳化させて単量体混合液を調製した。そして、この単量体混合液を攪拌乳化させた状態にて、５時間かけて一定の速度で反応器Ａに添加し、重合転化率が９５％になるまで反応させ、共重合体の水分散液を得た。続いて得られた共重合体の水分散液に、ＮＭＰを共重合体の固形分濃度が７％になるよう添加した。そして９０℃にて減圧蒸留を実施して水および過剰なＮＭＰを除去し、結着材としての重合体ＧのＮＭＰ溶液（固形分濃度が８％）を得た。【０１２２】
（実施例１０）
正極合材層用バインダー組成物の調製の際に、結着材（重合体Ｆ）に替えて、下記に示す方法により調製した結着材（重合体Ｈ）を使用した以外は、実施例８と同様にして、正極合材層用バインダー組成物、正極合材層用スラリー組成物、正極、負極、セパレータ、および二次電池を製造した。そして、実施例８と同様にして評価を行なった。結果を表１−１に示す。【０１２３】
＜結着材（重合体Ｈ）の調製＞
メカニカルスターラーおよびコンデンサを装着した反応器Ａに、窒素雰囲気下、イオン交換水８５部、直鎖アルキルベンゼンスルホン酸ナトリウム０．２部を入れた後、撹拌しながら５５℃に加熱し、過硫酸カリウム０．３部を５．０％水溶液として反応器Ａに添加した。次いで、メカニカルスターラーを装着した上記とは別の容器Ｂに、窒素雰囲気下、シアノ基（ニトリル基）含有単量体としてのアクリロニトリル３０部、スルホン酸基含有単量体としてのアクリルアミド−２−メチルプロパンスルホン酸２部、アミノ基含有単量体としてのジメチルアミノエチルメタクリレート３部、（メタ）アクリル酸エステル単量体としてのアクリル酸２−エチルヘキシル（２−エチルヘキシルアクリレート）５５部、および（メタ）アクリル酸エステル単量体としてのアクリル酸ｎ−ブチル（ｎ−ブチルアクリレート）１０部、並びに、直鎖アルキルベンゼンスルホン酸ナトリウム０．６部、ターシャリードデシルメルカプタン０．０３５部、ポリオキシエチレンラウリルエーテル０．４部、およびイオン交換水８０部を添加し、これを攪拌乳化させて単量体混合液を調製した。そして、この単量体混合液を攪拌乳化させた状態にて、５時間かけて一定の速度で反応器Ａに添加し、重合転化率が９５％になるまで反応させ、共重合体の水分散液を得た。続いて得られた共重合体の水分散液に、ＮＭＰを共重合体の固形分濃度が７％になるよう添加した。そして９０℃にて減圧蒸留を実施して水および過剰なＮＭＰを除去し、結着材としての重合体ＨのＮＭＰ溶液（固形分濃度が８％）を得た。【０１２４】
（実施例１１）
正極合材層用バインダー組成物の調製の際に、結着材（重合体Ｆ）に替えて、下記に示す方法により調製した結着材（重合体Ｉ）を使用した以外は、実施例８と同様にして、正極合材層用バインダー組成物、正極合材層用スラリー組成物、正極、負極、セパレータ、および二次電池を製造した。そして、実施例８と同様にして評価を行なった。結果を表１−１に示す。【０１２５】
＜結着材（重合体Ｉ）の調製＞
メカニカルスターラーおよびコンデンサを装着した反応器Ａに、窒素雰囲気下、イオン交換水８５部、直鎖アルキルベンゼンスルホン酸ナトリウム０．２部を入れた後、撹拌しながら５５℃に加熱し、過硫酸カリウム０．３部を５．０％水溶液として反応器Ａに添加した。次いで、メカニカルスターラーを装着した上記とは別の容器Ｂに、窒素雰囲気下、シアノ基（ニトリル基）含有単量体としてのアクリロニトリル５３部、カルボキシル基（カルボン酸基）含有単量体としてのアクリル酸１５部、および（メタ）アクリル酸エステル単量体としてのアクリル酸ｎ−ブチル（ｎ−ブチルアクリレート）３２部、並びに、直鎖アルキルベンゼンスルホン酸ナトリウム０．６部、ターシャリードデシルメルカプタン０．０３５部、ポリオキシエチレンラウリルエーテル０．４部、およびイオン交換水８０部を添加し、これを攪拌乳化させて単量体混合液を調製した。そして、この単量体混合液を攪拌乳化させた状態にて、５時間かけて一定の速度で反応器Ａに添加し、重合転化率が９５％になるまで反応させ、共重合体の水分散液を得た。続いて得られた共重合体の水分散液に、ＮＭＰを共重合体の固形分濃度が７％になるよう添加した。そして９０℃にて減圧蒸留を実施して水および過剰なＮＭＰを除去し、結着材としての重合体ＩのＮＭＰ溶液（固形分濃度が８％）を得た。【０１２６】
（実施例１２）
正極合材層用バインダー組成物の調製の際に、結着材（重合体Ｆ）に替えて、下記に示す方法により調製した結着材（重合体Ｊ）を使用した以外は、実施例８と同様にして、正極合材層用バインダー組成物、正極合材層用スラリー組成物、正極、負極、セパレータ、および二次電池を製造した。そして、実施例８と同様にして評価を行なった。結果を表１−１に示す。【０１２７】
＜結着材（重合体Ｊ）の調製＞
メカニカルスターラーおよびコンデンサを装着した反応器Ａに、窒素雰囲気下、イオン交換水８５部、直鎖アルキルベンゼンスルホン酸ナトリウム０．２部を入れた後、撹拌しながら５５℃に加熱し、過硫酸カリウム０．３部を５．０％水溶液として反応器Ａに添加した。次いで、メカニカルスターラーを装着した上記とは別の容器Ｂに、窒素雰囲気下、シアノ基（ニトリル基）含有単量体としてのアクリロニトリル９９部、およびカルボキシル基（カルボン酸基）含有単量体としてのメタクリル酸１部、並びに、直鎖アルキルベンゼンスルホン酸ナトリウム０．６部、ターシャリードデシルメルカプタン０．０３５部、ポリオキシエチレンラウリルエーテル０．４部、およびイオン交換水８０部を添加し、これを攪拌乳化させて単量体混合液を調製した。そして、この単量体混合液を攪拌乳化させた状態にて、５時間かけて一定の速度で反応器Ａに添加し、重合転化率が９５％になるまで反応させ、共重合体の水分散液を得た。続いて得られた共重合体の水分散液に、ＮＭＰを共重合体の固形分濃度が７％になるよう添加した。そして９０℃にて減圧蒸留を実施して水および過剰なＮＭＰを除去し、結着材としての重合体ＪのＮＭＰ溶液（固形分濃度が８％）を得た。【０１２８】
（実施例１３）
正極合材層用バインダー組成物の調製の際に、結着材（重合体Ｆ）に替えて、下記に示す方法により調製した結着材（重合体Ｋ）を使用した以外は、実施例８と同様にして、正極合材層用バインダー組成物、正極合材層用スラリー組成物、正極、負極、セパレータ、および二次電池を製造した。そして、実施例８と同様にして評価を行なった。結果を表１−１に示す。【０１２９】
＜結着材（重合体Ｋ）の調整＞
セパラブルフラスコに、イオン交換水１５０部およびドデシルベンゼンスルホン酸ナトリウム０．２部を投入して、流量１００ｍＬ／分の窒素ガスでフラスコ内を置換した。一方、別の容器に、イオン交換水６０部、乳化剤としてのエーテルサルフェート型乳化剤を固形分換算で０．８部と、シアノ基（ニトリル基）含有単量体としてのアクリロニトリル２０部と、カルボキシル基（カルボン酸基）含有単量体としてのメタクリル酸５部と、（メタ）アクリル酸エステル単量体としてのメタクリル酸メチル１０部と、（メタ）アクリル酸エステル単量体としてのアクリル酸−２−エチルヘキシル（２−エチルヘキシルアクリレート）４０部と、メタクリル酸２，２，２−トリフルオロエチル２５部とを混合して、上記モノマーの混合物を含有するモノマー乳化液を調整した。その後、上記フラスコを加温し、フラスコ内部の温度が６０℃に到達した時点で重合開始剤としての過硫酸アンモニウム０．５部を加えた。そして、フラスコの内温が７０℃に到達した時点で、上記調整したモノマー乳化液をフラスコへ添加開始し、フラスコ内温を７０℃に維持したまま、モノマー乳化液を３時間かけてゆっくり滴下した。その後、フラスコの内温を８５℃に昇温し、重合反応を進めた。３時間後、フラスコを空気中に開放して重合反応を停止させ共重合体の水分散体を得た。続いて得られた共重合体の水分散液に、ＮＭＰを共重合体の固形分濃度が７％になるよう添加した。そして９０℃にて減圧蒸留を実施して水および過剰なＮＭＰを除去し、結着材としての重合体ＨのＮＭＰ溶液（固形分濃度が８％）を得た。【０１３０】
（実施例１４）
正極合材層用バインダー組成物の調製の際に、炭酸水素ナトリウムの配合量を５５部（結着材に対する炭酸水素ナトリウムの含有量を５５質量％）に変更した以外は、実施例１０と同様にして、結着材としての重合体Ｈ、正極合材層用バインダー組成物、正極合材層用スラリー組成物、正極、負極、セパレータ、および二次電池を製造した。そして、実施例１０と同様にして評価を行なった。結果を表１−２に示す。【０１３１】
（実施例１５）
正極合材層用バインダー組成物の調製の際に、炭酸水素ナトリウムの配合量を８部（結着材に対する炭酸水素ナトリウムの含有量を８質量％）に変更した以外は、実施例１０と同様にして、結着材としての重合体Ｈ、正極合材層用バインダー組成物、正極合材層用スラリー組成物、正極、負極、セパレータ、および二次電池を製造した。そして、実施例１０と同様にして評価を行なった。結果を表１−２に示す。【０１３２】
（実施例１６）
正極合材層用バインダー組成物の調製の際に、炭酸水素ナトリウムの配合量を５部（結着材に対する炭酸水素ナトリウムの含有量を５質量％）に変更した以外は、実施例１０と同様にして、結着材としての重合体Ｈ、正極合材層用バインダー組成物、正極合材層用スラリー組成物、正極、負極、セパレータ、および二次電池を製造した。そして、実施例１０と同様にして評価を行なった。結果を表１−２に示す。【０１３３】
（実施例１７）
正極合材層用バインダー組成物の調製の際に、炭酸水素ナトリウムの配合量を３０部（結着材に対する炭酸水素ナトリウムの含有量を３０質量％）、メラミン化合物としてのメラミンシアヌレートの配合量を２０部に変更した以外は、実施例１０と同様にして、結着材としての重合体Ｈ、正極合材層用バインダー組成物、正極合材層用スラリー組成物、正極、負極、セパレータ、および二次電池を製造した。そして、実施例１０と同様にして評価を行なった。結果を表１−２に示す。【０１３４】
（実施例１８）
＜結着材（重合体Ｌ）の調整＞
撹拌機を備えた反応器に、イオン交換水７０部、乳化剤としてのラウリル硫酸ナトリウム（花王ケミカル社製、製品名「エマール２Ｆ」）０．１５部、並びに過流酸アンモニウム０．５部を、それぞれ供給し、気相部を窒素ガスで置換し、６０℃に昇温した。
一方、別の容器でイオン交換水５０部、乳化剤としてのドデシルベンゼンスルホン酸ナトリウム０．５部、（メタ）アクリル酸エステル単量体としてのアクリル酸ｎ−ブチル（ｎ−ブチルアクリレート）３５部およびメタクリル酸メチル６０部、並びに、カルボン酸基（カルボキシル基）含有単量体としてのメタクリル酸５部を混合して単量体組成物を得た。この単量体組成物を４時間かけて前記反応器に連続的に添加して重合を行った。添加中は、６０℃で反応を行った。添加終了後、さらに７０℃で３時間撹拌して反応を終了し、結着材としての重合体Ｌを含む水分散液を得た。【０１３５】
＜多孔膜層用バインダー組成物の調製＞
重合体Ｌの水分散液１００部（固形分相当）に対し、炭酸水素塩としての炭酸水素ナトリウム３５部を混合し、バインダー組成物を調製した。【０１３６】
＜非水系二次電池用機能層（多孔膜層）用スラリー組成物の調整＞
非導電性粒子としてのアルミナ（住友化学社製、製品名「ＡＫＰ３０００」）を固形分相当で１００部と、上記多孔膜層用バインダー組成物を５質量部（固形分相当）と、増粘剤としてのポリアクリルアミドを１．５質量部と、分散剤としてのポリアクリル酸を０．８質量部と、濡れ剤としてのエマルゲン１２０（花王製）０．２質量部とを固形分濃度が４０％となるようイオン交換水を追加し、ボールミルを用いて混合し、非水系二次電池用機能層（多孔膜層）用スラリー組成物を得た。この非水系二次電池用機能層（多孔膜層）用スラリー組成物を用いて、スラリー安定性を評価した。結果を表１−２に示す。【０１３７】
＜両面に非水系二次電池用機能層（多孔膜層）を備えるセパレータ（複合膜）の製造＞
基材としての有機セパレータ基材（ポリプロピレン製、製品名「セルガード２５００」）上に、上述で得られた非水系二次電池用機能層（多孔膜層）用スラリー組成物を、当該非水系二次電池用機能層（多孔膜層）用スラリー組成物の塗布厚みが２μｍとなるように塗布し、５０℃で１０分間乾燥させて、有機セパレータ基材の片面に非水系二次電池用機能層（多孔膜層）を有するセパレータ（複合膜）を得た。この片面に非水系二次電池用機能層（多孔膜層）を有するセパレータ（複合膜）を用いて、非水系二次電池用機能層（多孔膜層）の接着性を評価した。結果を表１−２に示す  。また別途、上記塗布および乾燥の操作を両面に施すことにより、有機セパレータ基材の両面に非水系二次電池用機能層（多孔膜層）を有するセパレータ（複合膜）を得た。【０１３８】
＜負極の製造＞
実施例８と同様にして、負極を製造した。【０１３９】
＜正極の製造＞
実施例１と同様にして、正極を製造した。【０１４０】
＜二次電池の製造＞
上記の負極、正極および両面に多孔膜層を有するセパレータを用いて、負極合材層と正極合材層がセパレータを介して対向するように捲回セル（放電容量５２０ｍＡｈ相当）を作製し、アルミ包材内に配置した。該捲回セルを加熱式平板プレス機にて、温度７０℃、圧力１．０ＭＰａでアルミ包材ごと８秒間プレスし、セパレータと電極（負極および正極）を接着させた。
その後、アルミ包材内に、電解液として濃度１．０ＭのＬｉＰＦ６溶液（溶媒：エチレンカーボネート（ＥＣ）／ジエチルカーボネート（ＤＥＣ）＝３／７（体積比）の混合溶媒、添加剤：ビニレンカーボネート２体積％（溶媒比）含有）を充填した。さらに、アルミ包材の開口を密封するために、温度１５０℃のヒートシールをしてアルミ包材を閉口し、リチウムイオン二次電池を製造した。このリチウムイオン二次電池を用いて、レート特性およびサイクル特性を評価した。結果を表１−２に示す。【０１４１】
（実施例１９）
多孔膜層用バインダー組成物の調製の際に、結着材（重合体Ｌ）に替えて、下記に示す方法により調製した結着材（重合体Ｍ）を使用した以外は、実施例１８と同様にして、多孔膜層用バインダー組成物、多孔膜層用スラリー組成物、セパレータ（複合膜）、負極、正極、および二次電池を製造した。そして、実施例１８と同様にして評価を行なった。結果を表１−２に示す。【０１４２】
＜結着材（重合体Ｍ）の調製＞
撹拌機を備えた反応器に、イオン交換水７０部、乳化剤としてのラウリル硫酸ナトリウム（花王ケミカル社製、製品名「エマール２Ｆ」）０．１５部、並びに過流酸アンモニウム０．５部を、それぞれ供給し、気相部を窒素ガスで置換し、６０℃に昇温した。
一方、別の容器でイオン交換水５０部、乳化剤としてのドデシルベンゼンスルホン酸ナトリウム０．５部、並びに、シアノ基（ニトリル基）含有単量体としてのアクリロニトリル３０部、（メタ）アクリル酸エステル単量体としてのアクリル酸ｎ−ブチル（ｎ−ブチルアクリレート）２８部およびメタクリル酸メチル３０部、カルボン酸基（カルボキシル基）含有単量体としてのメタクリル酸１０部、エポキシ基含有単量体としてのアリルグリシジルエーテル２部を混合して単量体組成物を得た。この単量体組成物を４時間かけて前記反応器に連続的に添加して重合を行った。添加中は、６０℃で反応を行った。添加終了後、さらに７０℃で３時間撹拌して反応を終了し、結着材としての重合体Ｍを含む水分散液を得た。【０１４３】
（実施例２０）
多孔膜層用バインダー組成物の調製の際に、炭酸水素ナトリウムに替えて、炭酸水素カリウムを使用した以外は、実施例１９と同様にして、多孔膜層用バインダー組成物、多孔膜層用スラリー組成物、セパレータ（複合膜）、負極、正極、および二次電池を製造した。そして、実施例１９と同様にして評価を行なった。結果を表１−２に示す。【０１４４】
（実施例２１）
＜電気二重層キャパシタ用バインダー組成物の調製＞
重合体Ａの水分散液１００部（固形分相当）に対し、炭酸水素塩としての炭酸水素ナトリウム３５部を混合し、バインダー組成物を調製した。【０１４５】
＜電気二重層キャパシタ電極用スラリー組成物の調製＞
プラネタリーミキサーに、電極活物質としての活性炭（やしがらを原料とする水蒸気賦活活性炭、クラレケミカル社製、ＹＰ−５０Ｆ、比表面積：１６００ｍ２／ｇ）９２部と、導電材としてのケッチェンブラック（ライオン社製、ＥＣＰ）２部と、増粘剤としてのカルボキシメチルセルロースを固形分相当で３．０部とを投入し、次いでイオン交換水にて固形分濃度が３８％となるように希釈した。その後、上述で得られた電気二重層キャパシタ用バインダー組成物を固形分相当で３．０部投入し、回転速度４０ｒｐｍで４０分混練した。その後、回転速度４０ｒｐｍで６０分混練して、ペースト状のスラリーを得た。さらに、粘度が５０００±５００ｍＰａ・ｓ（Ｂ型粘度計、６０ｒｐｍで測定）となるようにイオン交換水を加え、電気二重層キャパシタ電極用スラリー組成物を調製した。この電気二重層キャパシタ電極用スラリー組成物を用いて、スラリー安定性を評価した。結果を表１−２に示す。【０１４６】
＜電気二重層キャパシタ用電極の製造＞
上記電気二重層キャパシタ用スラリー組成物を、コンマコーターで、集電体である厚さ２０μｍのアルミ箔の表面に、塗付量が８．０ｍｇ／ｃｍ２となるように塗布した。なおこの塗布は、乾燥後のアルミ箔上に電極合材層が形成されていない部分を確保すべく、スラリー組成物が塗布されない箇所を残すようにして実施した。この電気二重層キャパシタ電極用スラリー組成物が塗布されたアルミ箔を、０．３ｍ／分の速度で、温度８０℃のオーブン内を４分間、さらに温度１１０℃のオーブン内を４分間かけて搬送することにより、アルミ箔上のスラリー組成物を乾燥させた。その後、アルミ箔の裏側にも同様にしてスラリー組成物を塗布し、乾燥させて、電極原反を得た。
そして、得られた電極原反をロールプレス機にて密度が０．５９ｇ／ｃｍ３となるようプレスし、さらに、温度１２０℃、２４時間真空乾燥することで両面電極を得た。この両面電極を用いて電極合材層と集電体の接着性（ピール強度）を評価した。結果を表１−２に示す。【０１４７】
＜電気二重層キャパシタの製造＞
上記で作製された両面電極を、電極合材層が形成されていない部分が縦２ｃｍ×横２ｃｍ残るように、かつ電極合材層が形成されている部分が縦５ｃｍ×横５ｃｍとなるように切り抜いた（この際、電極合材層が形成されていない部分は電極合材層が形成されている部分の正方形の一辺をそのまま延長するように形成される。）。また、セルロース製セパレータ（ニッポン高度紙工業社製、ＴＦ４０３５）を縦５．３ｃｍ×横５．３ｃｍとなるように切り抜いた。このようにして切り抜かれた電極９枚（正極４枚および負極５枚とする）およびセパレータ１０枚を、正極集電体、負極集電体の電極合材層が形成されていない部分がそれぞれ重なり合わないよう同方向に配置し、そして正極、負極が交互に配置されかつセパレータは正極と負極の間に位置するように配置してすべて積層した。さらに最上層と最下層の４辺をテープ留めし、積層体を得た。この際、得られた積層体の最上層と最下層（最外層）には何れもセパレータが配置されることとなり、最上層と最下層のセパレータには、何れも積層体内側から負極が接することとなる。次いでアルミからなる縦７ｃｍ×横１ｃｍ×厚み０．０２ｃｍのタブ材を、正負極それぞれの電極合材層が形成されていない部分に超音波溶接することで、電極積層体を作製した。
上記電極積層体を、深絞り外装フィルムの内部に配置し、三辺を融着後、電解液（組成：濃度１．０Ｍの（Ｃ２Ｈ５）４ＮＢＦ４溶液（溶媒はプロピレンカーボネート）、キシダ化学社製）を真空含浸させた後、残り一辺を減圧下で融着させ、電気二重層キャパシタを作製した。この電気二重層キャパシタを用いて、レート特性およびサイクル特性を評価した。結果を表１−２に示す。【０１４８】
（比較例１）
負極合材層用バインダー組成物の調製の際に、結着材（重合体Ａ）に替えて、実施例１０で調製した結着材（重合体Ｈ）を使用し、炭酸水素塩としての炭酸水素ナトリウムを配合しない以外は、実施例１と同様にして、負極合材層用バインダー組成物、負極合材層用スラリー組成物、負極、正極、セパレータ、および二次電池を製造した。そして、実施例１と同様にして評価を行なった。結果を表１−２に示す。【０１４９】
（比較例２）
負極合材層用バインダー組成物の調製の際に、結着材（重合体Ａ）に替えて、下記に示す結着材（重合体Ｎ）を使用し、炭酸水素ナトリウムの配合量を３５部（結着材に対する炭酸水素ナトリウムの含有量を３５質量％）に変更した以外は、実施例１と同様にして、負極合材層用バインダー組成物、負極合材層用スラリー組成物、負極、正極、セパレータ、および二次電池を製造した。そして、実施例１と同様にして評価を行なった。結果を表１−２に示す。【０１５０】
＜結着材（重合体Ｎ）の準備＞
結着材としてのポリフッ化ビニリデン（重合体Ｎ、クレハ化学製、商品名「ＫＦ−１１００」）をＮＭＰに溶解させて、結着材としての重合体ＮのＮＭＰ溶液（固形分濃度：８％）を調製した。【０１５１】
（実施例２２）
＜有機粒子Ａの調製＞
コア部の形成にあたり、攪拌機付き５ＭＰａ耐圧容器に、（メタ）アクリル酸エステル単量体としてのアクリル酸２−エチルヘキシル（２−エチルヘキシルアクリレート）（２ＥＨＡ）３７部、芳香族ビニル単量体としてのスチレン（ＳＴ）５５部、酸基含有単量体としてのメタクリル酸（ＭＡＡ）２．９部、乳化剤としてのドデシルベンゼンスルホン酸ナトリウム１部、イオン交換水１５０部、並びに重合開始剤としての過硫酸カリウム０．５部を入れ、十分に攪拌した後、６０℃に加温して重合を開始した。重合転化率が９６％になるまで重合を継続させることにより、コア部を構成する粒子状の重合体Ｘを含む水分散液を得た。次いで、重合転化率が９６％になった時点で、シェル部を形成するために、芳香族ビニル単量体としてのスチレン（ＳＴ）５部、および酸基含有単量体としてのメタクリル酸（ＭＡＡ）０．１部を連続添加して、７０℃に加温して重合を継続し、転化率が９６％になった時点で、冷却し反応を停止して、有機粒子Ａを含む水分散液を得た。得られた有機粒子Ａは、重合体Ｘからなるコア部の外表面が重合体Ｙからなるシェル部で部分的に覆われたコアシェル構造を有していた。
そして、得られた有機粒子Ａの電解液膨潤度、体積平均粒子径、ガラス転移温度を測定した、結果を表１−３に示す。【０１５２】
−ガラス転移温度（Ｔｇ）−
有機粒子Ａを含む水分散液を温度２５℃で、４８時間乾燥し、粉末状試料を得、測定試料とした。
測定試料１０ｍｇをアルミパンに計量し、示差熱分析測定装置（エスアイアイ・ナノテクノロジー社製「ＥＸＳＴＡＲ  ＤＳＣ６２２０」）にて、測定温度範囲−１００℃〜２００℃の間で、昇温速度２０℃／分で、ＪＩＳ  Ｚ８７０３に規定された条件下で測定を実施し、示差走査熱量分析（ＤＳＣ）曲線を得た。なお、リファレンスとして空のアルミパンを用いた。この昇温過程で、微分信号（ＤＤＳＣ）がピークを示す温度をガラス転移温度（℃）として求めた。なお、ピークが複数測定されたため、変位の大きいピークの締めす温度を有機粒子Ａのガラス転移温度とした。【０１５３】
−有機粒子Ａの電解液膨潤度−
有機粒子Ａを含む水分散液を、ポリテトラフルオロエチレン製のシャーレに入れた。シャーレに入った水分散液を、温度２５℃で、４８時間乾燥し、粉末状試料を得た。当該試料０．２ｇ程度を、温度２００℃、圧力５ＭＰａで２分間プレスすることにより、試験片を得た。得られた試験片の重量を測定し、Ｗ０とした。
次に、得られた試験片を、温度６０℃の電解液中に７２時間浸漬した。ここで、電解液としては、エチレンカーボネート（ＥＣ）、ジエチルカーボネート（ＤＥＣ）およびビニレンカーボネート（ＶＣ）の混合溶媒（体積混合比：ＥＣ／ＤＥＣ／ＶＣ＝６８．５／３０／１．５）に、支持電解質として濃度１ＭのＬｉＰＦ６を含む溶液を用いた。
浸漬後の試験片を電解液から取り出し、試験片の表面の電解液を拭き取った。当該浸漬後の試験片の重量を測定し、Ｗ１とした。測定したＷ０およびＷ１を用いて、電解液膨潤度Ｓ（質量％）を、Ｓ＝（Ｗ１／Ｗ０）×１００として算出した。【０１５４】
−体積平均粒子径−
有機粒子Ａの体積平均粒子径は、レーザー回折法にて測定した。具体的には、調製した有機粒子Ａを含む水分散液（固形分濃度０．１質量％に調整）を試料とした。そして、レーザー回折式粒子径分布測定装置（ベックマン・コールター社製、製品名「ＬＳ−１３  ３２０」）を用いて測定された粒子径分布（体積基準）において、小径側から計算した累積体積が５０％となる粒子径Ｄ５０を、体積平均粒子径とした。【０１５５】
＜非水系二次電池機能層（接着層）用スラリー組成物の調製＞
結着材としての重合体Ｍの水分散液６５部（固形分相当）に対し、炭酸水素塩としての炭酸水素ナトリウム（ＮａＨＣＯ３）３５部と、固形分相当で１０００部の上記有機粒子Ａと、濡れ剤としてのエマルゲン１２０（花王製）１部とを撹拌容器内で混合し、混合物を得た。
得られた混合物をイオン交換水で希釈して、スラリー状の非水系二次電池機能層（接着層）用スラリー組成物（固形分濃度：１０％）を得た。
そして、得られた非水系二次電池用機能層（接着層）用スラリー組成物のスラリー安定性を評価した。結果を表１−３に示す。
なお、重合体Ｍの粒子径およびＴｇを、有機粒子Ａの粒子径およびＴｇと同様の方法により測定した。【０１５６】
＜両面に非水系二次電池用機能層（接着層）を備えるセパレータ（複合膜）の作製＞
ポリプロピレン製のセパレータ基材（セルガード社製、商品名「セルガード２５００」、厚さ：２５μｍ）を用意した。用意したセパレータ基材の表面に、上述で得られた非水系二次電池機能層（接着層）用スラリー組成物を塗布し、温度５０℃下で３分間乾燥させた。同様の操作をセパレータ基材のもう一方の面にも施し、両面に非水系二次電池用機能層（接着層）を備えるセパレータ（各機能層（接着層）の厚み：各１μｍ）を得た。
そして、得られた非水系二次電池用機能層（接着層）のピール強度、得られたセパレータ（複合膜）のプロセス接着性、を評価した。結果を表１−３に示す。なお、プロセス接着性の評価には、以下のようにして作製した負極および正極を使用した。【０１５７】
＜負極の作製＞
撹拌機付き５ＭＰａ耐圧容器に、脂肪族共役ジエン単量体としての１，３−ブタジエン３３部、カルボン酸基含有単量体としてのイタコン酸３．５部、および芳香族ビニル単量体としてのスチレン６３．５部、乳化剤としてのドデシルベンゼンスルホン酸ナトリウム０．４部、イオン交換水１５０部、並びに、重合開始剤としての過硫酸カリウム０．５部を入れ、十分に撹拌した後、５０℃に加温して重合を開始した。重合転化率が９６％になった時点で冷却し重合反応を停止して、粒子状のバインダー（スチレン−ブタジエン共重合体）を含む混合物を得た。上記混合物に、５％水酸化ナトリウム水溶液を添加してｐＨ８に調整後、加熱減圧蒸留によって未反応単量体の除去を行った。その後、混合物を３０℃以下まで冷却し、負極用結着材を含む水分散液を得た。
人造黒鉛（平均粒子径：１５．６μｍ）１００部、および、増粘剤としてのカルボキシメチルセルロースナトリウム塩（日本製紙社製、商品名「ＭＡＣ３５０ＨＣ」）の２％水溶液を固形分相当で１部を含む混合物を、イオン交換水で固形分濃度６８％に調整した後、２５℃で６０分間混合した。また、イオン交換水で固形分濃度６２％に調整した後、更に２５℃で１５分間混合し、混合液を得た。得られた混合液に、上述の負極用結着材を含む水分散液を固形分相当量で１．５部、およびイオン交換水を加え、最終固形分濃度５２％となるように調整し、更に１０分間混合した。当該混合液を減圧下で脱泡処理し、流動性の良い負極用スラリー組成物を得た。
上記で得られた非水系二次電池負極用スラリー組成物を、コンマコーターを用いて、集電体としての銅箔（厚み：２０μｍ）に、乾燥後の膜厚が１５０μｍ程度になるように塗布し、乾燥させた。当該乾燥は、塗布された銅箔を０．５ｍ／分の速度で６０℃のオーブン内を２分間かけて搬送することにより行った。その後、１２０℃にて２分間加熱処理することにより、プレス前の負極原反を得た。当該プレス前の負極原反をロールプレスで圧延し、プレス後の負極（負極合材層の厚み：８０μｍ）を得た。
なお、スラリー組成物を片面に塗布した片面負極と、スラリー組成物を両面に塗布した両面負極を作製し、片面負極をプロセス接着性の評価に用い、両面負極を後述する非水系二次電池の作製に用いた。【０１５８】
＜正極の形成＞
正極活物質としてのＬｉＣｏＯ２（体積平均粒子径：１２μｍ）１００部、導電材としてのアセチレンブラック（電気化学工業社製、製品名「ＨＳ−１００」）２部、および正極用結着材としてのポリフッ化ビニリデン（クレハ社製、製品名「＃７２０８」）固形分相当で２部を、溶媒としてのＮ−メチルピロリドンと混合し、全固形分濃度を７０％に調節した混合液を得た。得られた混合液を、プラネタリーミキサーを用いて混合することにより、非水系二次電池正極用スラリー組成物を得た。
上記で得られた非水系二次電池正極用スラリー組成物を、コンマコーターを用いて、集電体としてのアルミ箔（厚さ２０μｍ）に、乾燥後の膜厚が１５０μｍ程度になるように塗布し、乾燥させた。当該乾燥は、アルミ箔を０．５ｍ／分の速度で６０℃のオーブン内を２分間かけて搬送することにより行った。その後、１２０℃にて２分間加熱処理することにより、プレス前の正極原反を得た。当該プレス前の正極原反をロールプレスで圧延し、プレス後の正極（正極合材層の厚み：８０μｍ）を得た。
なお、スラリー組成物を片面に塗布した片面正極と、スラリー組成物を両面に塗布した両面正極を作製し、片面正極をプロセス接着性の評価に用い、両面正極を後述する非水系二次電池の作製に用いた。【０１５９】
＜電気化学素子としてのリチウムイオン二次電池（ＬＩＢ）の製造＞
上記で得られたプレス後の両面正極を５ｃｍ×５ｃｍを１０枚、上記で得られた両面に機能層（接着層）を備えるセパレータ（複合膜）を５．５ｃｍ×５．５ｃｍを２０枚、さらに上記の通り作製したプレス後の両面負極を５．２×５．２ｃｍを１１枚切り出した。これらを、負極／セパレータ／正極／の順に積層し、９０℃２ＭＰａ５秒間プレスすることによりプレ積層体を得た。得られたプレ積層体をさらにプレ積層体／セパレータ／プレ積層体の順に１０セット積層したのち、さらに９０℃２ＭＰａ５秒間プレスし、積層体（プレ積層体１／セパレータ／プレ積層体２／セパレータ／プレ積層体３／セパレータ／プレ積層体４／セパレータ／プレ積層体５／セパレータ／プレ積層体６／セパレータ／プレ積層体７／セパレータ／プレ積層体８／セパレータ／プレ積層体９／セパレータ／プレ積層体１０）を得た。
続いて、この積層体を、電池の外装としてのアルミ包材外装で包み、電解液を空気が残らないように注入した。ここで、電解液としては、エチレンカーボネート（ＥＣ）とジエチルカーボネート（ＤＥＣ）とビニレンカーボネート（ＶＣ）との混合溶媒（体積混合比：ＥＣ／ＤＥＣ／ＶＣ＝６８．５／３０／１．５）に、支持電解質として濃度１ＭのＬｉＰＦ６を含む溶液を用いた。そして、１５０℃で、当該アルミ包材外装の開口を１５０℃のヒートシールし、アルミ包材外装を密封閉口して、容量８００ｍＡｈの捲回型リチウムイオン二次電池を製造した。得られた捲回型リチウムイオン二次電池のレート特性（低温出力特性）およびサイクル特性を評価した。結果を表１−３に示す。そして、製造したリチウムイオン二次電池が、良好に動作することを確認した。【０１６０】
（実施例２３）
非水系二次電池機能層（接着層）用スラリー組成物の調製の際に、有機粒子Ａを下記のように製造した有機粒子Ｂに代えたこと以外は、実施例２２と同様にして、非水系二次電池機能層（接着層）用スラリー組成物、セパレータ（複合膜）、負極、正極、および二次電池を製造した。そして、実施例２２と同様にして評価を行なった。結果を表１−３に示す。【０１６１】
＜＜有機粒子Ｂの調製＞＞
コア部の形成にあたり、攪拌機付き５ＭＰａ耐圧容器に、（メタ）アクリル酸エステル単量体としてのアクリル酸２−エチルヘキシル（２−エチルヘキシルアクリレート）（２ＥＨＡ）２３部、芳香族ビニル単量体としてのスチレン（ＳＴ）３６．３部、酸基含有単量体としてのメタクリル酸（ＭＡＡ）２部、シアノ基含有単量体としてのアクリロニトリル（ＡＮ）８．５部、架橋性単量体としてのエチレングリコールジメタクリレート（ＥＤＭＡ）０．２部、乳化剤としてのドデシルベンゼンスルホン酸ナトリウム１部、イオン交換水１５０部、並びに重合開始剤としての過硫酸カリウム０．５部を入れ、十分に攪拌した後、６０℃に加温して重合を開始した。重合転化率が９６％になるまで重合を継続させることにより、コア部を構成する粒子状の重合体Ｘを含む水分散液を得た。次いで、重合転化率が９６％になった時点で、シェル部を形成するために、芳香族ビニル単量体としてのスチレン（ＳＴ）２９．５部、および酸基含有単量体としてのメタクリル酸（ＭＡＡ）０．５部を連続添加して、７０℃に加温して重合を継続し、転化率が９６％になった時点で、冷却し反応を停止して、有機粒子Ｂを含む水分散液を得た。得られた有機粒子Ｂは、重合体Ｘからなるコア部の外表面が重合体Ｙからなるシェル部で部分的に覆われたコアシェル構造を有していた。
そして、得られた有機粒子Ｂの電解液膨潤度、体積平均粒子径、ガラス転移温度を有機粒子Ａと同様に測定した、結果を表１−３に示す。【０１６２】
（実施例２４）
非水系二次電池機能層（接着層）用スラリー組成物の調製の際に、有機粒子Ａを下記のように製造した有機粒子Ｃに代えたこと以外は、実施例２２と同様にして、非水系二次電池機能層（接着層）用スラリー組成物、セパレータ（複合膜）、負極、正極、および二次電池を製造した。そして、実施例２２と同様にして評価を行なった。結果を表１−３に示す。【０１６３】
＜＜有機粒子Ｃの調製＞＞
コア部の形成にあたり、攪拌機付き５ＭＰａ耐圧容器に、（メタ）アクリル酸エステル単量体としてのメタクリル酸メチル（ＭＭＡ）３８．５部、アクリル酸ブチル（ＢＡ）２８．６部、およびメタクリル酸アリル（ＡＭＡ）０．１部、酸基含有単量体としてのメタクリル酸（ＭＡＡ）２．８部、乳化剤としてのドデシルベンゼンスルホン酸ナトリウム１部、イオン交換水１５０部、並びに重合開始剤としての過硫酸カリウム０．５部を入れ、十分に攪拌した後、６０℃に加温して重合を開始した。重合転化率が９６％になるまで重合を継続させることにより、コア部を構成する粒子状の重合体Ｘを含む水分散液を得た。次いで、重合転化率が９６％になった時点で、シェル部を形成するために、芳香族ビニル単量体としてのスチレン（ＳＴ）２９．５部、および酸基含有単量体としてのメタクリル酸（ＭＡＡ）０．５部を連続添加して、７０℃に加温して重合を継続し、転化率が９６％になった時点で、冷却し反応を停止して、有機粒子Ｃを含む水分散液を得た。得られた有機粒子Ｃは、重合体Ｘからなるコア部の外表面が重合体Ｙからなるシェル部で部分的に覆われたコアシェル構造を有していた。
そして、得られた有機粒子Ｃの電解液膨潤度、体積平均粒子径、ガラス転移温度を有機粒子Ａと同様に測定した、結果を表１−３に示す。【０１６４】
（比較例３）
非水系二次電池機能層（接着層）用スラリー組成物の調製の際に、炭酸水素塩としての炭酸水素ナトリウム（ＮａＨＣＯ３）を用いないこと以外は、実施例２２と同様にして、非水系二次電池機能層（接着層）用スラリー組成物、セパレータ（複合膜）、負極、正極、および二次電池を製造した。そして、実施例２２と同様にして評価を行なった。結果を表１−３に示す。【０１６５】
（比較例４）
非水系二次電池機能層（接着層）用スラリー組成物の調製の際に、炭酸水素塩としての炭酸水素ナトリウム（ＮａＨＣＯ３）を用いないこと以外は、実施例２３と同様にして、非水系二次電池機能層（接着層）用スラリー組成物、セパレータ（複合膜）、負極、正極、および二次電池を製造した。そして、実施例２３と同様にして評価を行なった。結果を表１−３に示す。【０１６６】
（比較例５）
非水系二次電池機能層（接着層）用スラリー組成物の調製の際に、炭酸水素塩としての炭酸水素ナトリウム（ＮａＨＣＯ３）を用いないこと以外は、実施例２４と同様にして、非水系二次電池機能層（接着層）用スラリー組成物、セパレータ（複合膜）、負極、正極、および二次電池を製造した。そして、実施例２４と同様にして評価を行なった。結果を表１−３に示す。【０１６７】
（実施例２５）
＜非水系二次電池用機能層（接着層）を備えるセパレータ（複合膜）用スラリー組成物の調製＞
下記のように調製した結着材としての重合体Ｏ（粒子径１９０ｎｍ）６０部と、炭酸水素塩としての炭酸水素ナトリウム（１）（ＮａＨＣＯ３（１）、粒子径１９０ｎｍ）４０部と、濡れ剤としてのエマルゲン１２０（花王製）５部と、液状媒体としてのイオン交換水５６５部とをスリーワンモーターで３０分間撹拌し、総量５００ｇのセパレータ（複合膜）用スラリー組成物を作製した。
そして、得られたセパレータ（複合膜）用スラリー組成物のスラリー安定性を評価した。結果を表１−４に示す。
なお、重合体Ｏおよび炭酸水素ナトリウム（１）の粒子径を、上述した有機粒子Ａの粒子径と同様の方法により測定した。【０１６８】
＜結着材（重合体Ｏ）の調製＞
撹拌機を備えた反応器に、イオン交換水７０部、乳化剤としてのラウリル硫酸ナトリウム（花王ケミカル社製、製品名「エマール２Ｆ」）０．１５部、並びに過流酸アンモニウム０．５部を、それぞれ供給し、気相部を窒素ガスで置換し、６０℃に昇温した。
一方、別の容器でイオン交換水５０部、乳化剤としてのドデシルベンゼンスルホン酸ナトリウム０．５部、並びに、（メタ）アクリル酸エステル単量体としてのアクリル酸ｎ−ブチル（ｎ−ブチルアクリレート）３５部およびメタクリル酸メチル４５部、シアノ基（ニトリル基）含有単量体としてのアクリロニトリル１４部、カルボキシル基（カルボン酸基）含有単量体としてのメタクリル酸５部、エポキシ基含有単量体単位としてのアリルグリシジルエーテル１部を混合して単量体組成物を得た。この単量体組成物を４時間かけて前記反応器に連続的に添加して重合を行った。添加中は、６０℃で反応を行った。添加終了後、さらに７０℃で３時間撹拌して反応を終了し、結着材としての重合体Ｏを含む水分散液を得た。【０１６９】
＜非水系二次電池用機能層（接着層）を備えるセパレータ（複合膜）の製造＞
ポリプロピレン製のセパレータ基材（セルガード社製、商品名「セルガード２５００」、厚さ：２５μｍ）を用意した。用意したセパレータ基材の表面に、上述で得られたセパレータ（複合膜）用スラリー組成物を塗布し、温度５０℃下で３分間乾燥させ、片面に機能層（接着層）を備えるセパレータ（機能層の厚み：２μｍ）を得た。
そして、得られたセパレータ（複合膜）の接着性（ピール強度）および透気度上昇値を評価した。なお、内部への含浸とは、セパレータ基材の厚み方向の内部まで、複合膜用組成物が存在することをいい、例えばセパレータを厚み方向に切断し、電子顕微鏡で観察することで確認ができる。複合用組成物に特有の元素が存在する場合や、特定構造が存在する場合には、グロー放電発光分析法や、Ｏｓ染色によるＥＰＭＡ分析法などでも確認することができる。そのため、得られた複合膜をクロスセクションポリッシャ（ＪＥＯＬ社製）を用いて断面加工し、その断面をＦＥ−ＳＥＭ（日立ハイテクノロジーズ社製、Ｓ４７００）で観察し、セパレータ基材に機能層が積層しているか、内部に含浸しているかを確認した。結果を表１−４に示す。【０１７０】
＜正極の製造＞
正極活物質としてのＬｉＣｏＯ２（体積平均粒子径（Ｄ５０）：１２μｍ）を１００部、導電材としてのアセチレンブラック（電気化学工業社製、ＨＳ−１００）を２部、正極合材層用結着剤としてのＰＶＤＦ（ポリフッ化ビニリデン、クレハ社製、＃７２０８）を固形分相当で２部、および、全固形分濃度が７０％となる量のＮＭＰ（Ｎ−メチルピロリドン）を混合した。これらをプラネタリーミキサーにより混合し、正極用スラリー組成物を得た。
得られた正極用スラリー組成物を、コンマコーターで、集電体である厚さ２０μｍのアルミ箔の上に、乾燥後の膜厚が１５０μｍ程度になるように塗布し、乾燥させた。この乾燥は、アルミ箔を０．５ｍ／分の速度で６０℃のオーブン内を２分間かけて搬送することにより行った。その後、正極原反をロールプレスで圧延して、正極合材層の厚みが９５μｍの正極を得た。【０１７１】
＜負極の製造＞
撹拌機付き５ＭＰａ耐圧容器に、１，３−ブタジエン３３．５部、イタコン酸３．５部、スチレン６２部、２−ヒドロキシエチルアクリレート１部、乳化剤としてドデシルベンゼンスルホン酸ナトリウム０．４部、イオン交換水１５０部及び重合開始剤としてペルオキソ二硫酸カリウム０．５部を入れ、十分に撹拌した後、５０℃に加温して重合を開始した。重合転化率が９６％になった時点で冷却し、反応を停止して、負極合材層用結着剤（ＳＢＲ）を含む混合物を得た。上記負極合材層用結着剤を含む混合物に、５％水酸化ナトリウム水溶液を添加して、ｐＨ８に調整した後、加熱減圧蒸留によって未反応単量体の除去を行った。その後、３０℃以下まで冷却し、所望の負極合材層用結着剤を含む水分散液を得た。
負極活物質としての人造黒鉛（体積平均粒子径（Ｄ５０）：１５．６μｍ）１００部と、増粘剤としてのカルボキシメチルセルロースのナトリウム塩（日本製紙社製、ＭＡＣ３５０ＨＣ）の２％水溶液を固形分相当で１部との混合物の固形分濃度をイオン交換水で６８％に調整した後、２５℃で６０分間混合した。さらにイオン交換水で固形分濃度６２％に調整した後、２５℃で１５分間混合した。上記の負極合材層用結着剤（ＳＢＲ）を固形分相当量で１．５部、及びイオン交換水を入れ、最終固形分濃度５２％となるように調整し、さらに１０分間混合した。これを減圧下で脱泡処理して流動性の良い負極用スラリー組成物を調製した。
得られた負極用スラリー組成物を、コンマコーターで、集電体である厚さ２０μｍの銅箔の上に、乾燥後の膜厚が１５０μｍ程度になるように塗布し、乾燥させた。この乾燥は、銅箔を０．５ｍ／分の速度で６０℃のオーブン内を２分間かけて搬送することにより行った。その後、負極原反をロールプレスで圧延して、負極活物質層の厚みが１００μｍの負極を得た。【０１７２】
＜リチウムイオン二次電池の製造＞
電池の外装として、アルミニウム包材外装を用意した。作製した正極を４．６ｃｍ×４．６ｃｍの正方形に切り出し、矩形の正極を得た。また、作製したセパレータ（複合膜）を５．２ｃｍ×５．２ｃｍの正方形に切り出し、矩形のセパレータ（複合膜）を得た。更に、作製した負極を５ｃｍ×５ｃｍの正方形に切り出し、矩形の負極を得た。矩形の正極を、その集電体側の表面がアルミニウム包材外装に接するように、包材外装内に配置した。そして、矩形の正極の正極合材層側の面上に、矩形のセパレータ（複合膜）を、矩形の正極に接するよう配置した。さらに、矩形の負極を、セパレータ（複合膜）上に、負極合材層側の表面がセパレータ（複合膜）に向かい合うよう配置した。次に、電解液（溶媒（体積比）：エチレンカーボネート（ＥＣ）／エチルメチルカーボネート（ＥＭＣ）／ビニレンカーボネート（ＶＣ）＝６８．５／３０／１．５、電解質：濃度１ＭのＬｉＰＦ６）を空気が残らないように注入した。更に、１５０℃のヒートシールをしてアルミニウム包材外装を閉口し、リチウムイオン二次電池を製造した。
このリチウムイオン二次電池について、レート特性およびサイクル特性を評価した。結果を表１−４に示す。【０１７３】
（実施例２６）
セパレータ（複合膜）用スラリー組成物の調製の際に、「炭酸水素塩としての炭酸水素ナトリウム（１）（ＮａＨＣＯ３（１）、粒子径１９０ｎｍ）４０部」を「炭酸水素塩としての炭酸水素ナトリウム（１）（ＮａＨＣＯ３（１）、粒子径１９０ｎｍ）３０部、および、非導電性粒子としてのアルミナ（住友化学社製、製品名「ＡＫＰ３０」、粒子径３００ｎｍ）１０部（固形分相当）」に代えたこと以外は、実施例２５と同様にして、セパレータ（複合膜）用スラリー組成物、セパレータ（複合膜）、負極、正極、および二次電池を製造した。そして、実施例２５と同様にして評価を行なった。結果を表１−４に示す。なお、非導電性粒子の粒子径を、上述した有機粒子Ａの粒子径と同様の方法により測定した。【０１７４】
（実施例２７）
セパレータ（複合膜）用スラリー組成物の調製の際に、「炭酸水素塩としての炭酸水素ナトリウム（１）（ＮａＨＣＯ３（１）、粒子径１９０ｎｍ）４０部」を「炭酸水素塩としての炭酸水素ナトリウム（２）（ＮａＨＣＯ３（２）、粒子径５０ｎｍ）４０部」に代え、「結着材としての重合体Ｏ（粒子径１９０ｎｍ）」を「結着材としての重合体Ｏ（粒子径５０ｎｍ）」に代え、且つ、「セパレータ（複合膜）の製造」を下記のように行ったこと以外は、実施例２５と同様にして、セパレータ（複合膜）用スラリー組成物、負極、正極、および二次電池を製造した。そして、実施例２５と同様にして評価を行なった。結果を表１−４に示す。【０１７５】
＜セパレータ（複合膜）の製造＞
ポリエチレン製のセパレータ基材（厚み：１２μｍ、透気度：１００秒／１００ｃｃＡｉｒ）を調製したセパレータ（複合膜）用スラリー組成物中に２分間浸漬した後、スラリー組成物中から取り出し、表面の余分なセパレータ（複合膜）用スラリー組成物をかき落とした。その後、５０℃のオーブンで１分間乾燥し、セパレータ（複合膜）を製造した。【０１７６】
（実施例２８）
セパレータ（複合膜）用スラリー組成物の調製の際に、「炭酸水素塩としての炭酸水素ナトリウム（１）（ＮａＨＣＯ３（１）、粒子径１９０ｎｍ）４０部」を「炭酸水素塩としての炭酸水素ナトリウム（２）（ＮａＨＣＯ３（２）、粒子径５０ｎｍ）４０部」に代え、「結着材としての重合体Ｏ（粒子径１９０ｎｍ）」を「結着材としての重合体Ｏ（粒子径５０ｎｍ）」に代えたこと以外は、実施例２５と同様にして、セパレータ（複合膜）用スラリー組成物、負極、正極、および二次電池を製造した。そして、実施例２５と同様にして評価を行なった。結果を表１−４に示す。【０１７７】
（実施例２９）
セパレータ（複合膜）用スラリー組成物の調製の際に、「炭酸水素塩としての炭酸水素ナトリウム（２）（ＮａＨＣＯ３（２））４０部」を「炭酸水素塩としての炭酸水素ナトリウム（２）（ＮａＨＣＯ３（２））４０部）１０部、および、非導電性粒子としてのアルミナ（日本アエロジル製、製品名「ＡＥＲＯＸＩＤＥ  Ａｌｕ６５」、粒子径２５ｎｍ）３０部（固形分相当）」に代えたこと以外は、実施例２７と同様にして、セパレータ（複合膜）用スラリー組成物、負極、正極、および二次電池を製造した。そして、実施例２７と同様にして評価を行なった。結果を表１−４に示す。【０１７８】
（実施例３０）
セパレータ（複合膜）用スラリー組成物の調製の際に、「炭酸水素塩としての炭酸水素ナトリウム（１）（ＮａＨＣＯ３（１）、粒子径１９０ｎｍ）４０部」を「炭酸水素塩としての炭酸水素カリウム（１）（ＫＨＣＯ３（１）、粒子径１９０ｎｍ）４０部」に代えたこと以外は、実施例２５と同様にして、セパレータ（複合膜）用スラリー組成物、セパレータ（複合膜）、負極、正極、および二次電池を製造した。そして、実施例２５と同様にして評価を行なった。結果を表１−４に示す。【０１７９】
（実施例３１）
セパレータ（複合膜）用スラリー組成物の調製の際に、「炭酸水素塩としての炭酸水素ナトリウム（２）（ＮａＨＣＯ３（２）、粒子径５０ｎｍ）４０部」を「炭酸水素塩としての炭酸水素カリウム（２）（ＫＨＣＯ３（２）、粒子径５０ｎｍ）４０部」に代えたこと以外は、実施例２７と同様にして、セパレータ（複合膜）用スラリー組成物、セパレータ（複合膜）、負極、正極、および二次電池を製造した。そして、実施例２７と同様にして評価を行なった。結果を表１−４に示す。【０１８０】
（比較例６）
セパレータ（複合膜）用スラリー組成物の調製の際に、炭酸水素塩としての炭酸水素ナトリウム（１）（ＮａＨＣＯ３（１））を用いないこと以外は、実施例２５と同様にして、セパレータ（複合膜）用スラリー組成物、セパレータ（複合膜）、負極、正極、および二次電池を製造した。そして、実施例２５と同様にして評価を行なった。結果を表１−４に示す。【０１８１】
（比較例７）
セパレータ（複合膜）用スラリー組成物の調製の際に、炭酸水素塩としての炭酸水素ナトリウム（２）（ＮａＨＣＯ３（２））を用いないこと以外は、実施例２７と同様にして、セパレータ（複合膜）用スラリー組成物、セパレータ（複合膜）、負極、正極、および二次電池を製造した。そして、実施例２７と同様にして評価を行なった。結果を表１−４に示す。【０１８２】
【表１−１】
2019004460.tif 000002
【０１８３】
【表１−２】
2019004460.tif 000003
【０１８４】
【表１−３】
2019004460.tif 000004
【０１８５】
【表１−４】
2019004460.tif 000005
【０１８６】
表１−１および表１−２より、特定の結着材および炭酸水素塩を含むバインダー組成物を用いた実施例１〜２１では、機能層に優れた接着性（ピール強度）を発揮させつつ、二次電池のレート特性およびサイクル特性を向上させることができることが分かる。
一方、表１−２より、特定の結着材を含むが、炭酸水素塩を含まないバインダー組成物を用いた比較例１では、機能層に優れた接着性（ピール強度）を発揮させつつ、二次電池のレート特性およびサイクル特性を向上させることができていないことがわかる。また、表１−２より、炭酸水素塩を含むが、特定の結着材を含まないバインダー組成物を用いた比較例２では、機能層に優れた接着性（ピール強度）を発揮させつつ、二次電池のレート特性およびサイクル特性を向上させることができていないことがわかる。【０１８７】
表１−３より、特定の結着材、特定の炭酸水素塩、および特定の有機粒子を含むバインダー組成物を用いた実施例２２〜２４では、スラリー組成物にスラリー安定性を発揮させつつ、接着層に優れた接着性（ピール強度、プロセス接着性）を発揮させつつ、二次電池のレート特性およびサイクル特性を向上させることができることが分かる。【０１８８】
表１−４より、特定の結着材および特定の炭酸水素塩を含むバインダー組成物を用いた実施例２５〜３１では、スラリー組成物にスラリー安定性を発揮させつつ、複合膜に優れた接着性（ピール強度）を発揮させ、複合膜に優れた透気度上昇値を発揮させ、且つ、二次電池のレート特性およびサイクル特性を向上させることができることが分かる。
【産業上の利用可能性】
【０１８９】
本発明によれば、結着性に優れると共に、電気化学素子（例えば、二次電池）のレート特性およびサイクル特性を向上させ得る機能層（電極合材層、多孔膜層、接着層）または（複合膜）を形成可能な電気化学素子用バインダー組成物を提供することができる。
また、本発明によれば、優れた接着性（ピール強度、プロセス接着性）を備え、電気化学素子（例えば、二次電池）のレート特性およびサイクル特性を向上させ得る機能層（電極合材層、多孔膜層、接着層）または（複合膜）を形成可能な電気化学素子機能層用スラリー組成物を提供することができる。
さらに、本発明は、優れた接着性（ピール強度、プロセス接着性）を備え、電気化学素子（例えば、二次電池）のレート特性およびサイクル特性を向上させ得る（複合膜）を提供することができる。
【国際調査報告】
2019004460.tif 000006
2019004460.tif 000007
2019004460.tif 000008